Композиции для укладки волос, содержащие латексные полимеры
HAIR STYLING COMPOSITIONS CONTAINING LATEX POLYMERS

ОБЛАСТЬ ИССЛЕДОВАНИЯ
[0001] Описываемый продукт относится к косметическим средствам, в состав которых входят один или несколько латексных полимеров и дисперсия частиц по меньшей мере одного силиконового латексного полимера.
ПРЕДПОСЫЛКИ СОЗДАНИЯ ИЗОБРЕТЕНИЯ
[0002] Потребительская продукция, такая как косметика, средства личной гигиены и бытовые товары, а также фармацевтические и промышленные продукты, содержит ингредиенты, которые позволяют ей формировать пленку или покрытие на различных субстратах, например, кератиновых - волосах и коже, некератиновых - тканях и изделиях, и твердых поверхностях - древесине и металле. Те ингредиенты, которые помогают формировать пленку или покрытие на поверхности подложки, могут быть выбраны из множества сырьевых материалов, таких как воски, полимеры, смолы и масла. В то же время продукты, в состав которых входят эти ингредиенты, предназначены для придания поверхности определенных желательных свойств, таких как блеск, водостойкость, прочность, устойчивость к царапинам, сохранение цвета и гладкий, аккуратный внешний вид. Кроме того, когда поверхность представляет собой кератиновый субстрат, такой как волосы или кожа, эти продукты производятся для придания косметических преимуществ, в частности кондиционирование, разглаживание, цвет, стиль или форма прически.
[0003] Тем не менее, потребители постоянно ищут новые продукты с улучшенной эффективностью и, следовательно, сегодня трудности все еще существуют с точки зрения оптимизации или повышения эффективности этих ингредиентов в различных продуктах. Кроме того, создание восков, полимеров, смол и масел в различных галеновых формах, таких как: спреи, пены, эмульсии, гели, муссы, пасты и лаки, может представлять проблему, поскольку некоторые из этих ингредиентов могут быть легко включены и/или диспергированы в эти галеновые формы. Кроме того, окончательные формулы с использованием этих ингредиентов должны оставаться стабильными с течением времени.
[0004] В области ухода за волосами продукты для укладки волос, которые содержат один или несколько полимеров, могут быть использованы для придания формы или шика волосам и/или для поддержания определенного стиля прически. Цели многих составов для укладки волос - удержание или закрепление волос в определенной форме, а также придание или увеличение объема и/или разглаживание волос, к примеру, уменьшить или устранить появление завивки. Однако тип и/или количество таких полимеров могут представлять проблему в отношении оптимизации преимуществ, которые могут быть получены из самих полимеров. Таким образом, все еще существует потребность в улучшении того, как ингредиенты, такие как полимеры, смолы и масла, могут быть скомпонованы в различные галеновые формы, и в то же время оптимизированы преимущества, получаемые из этих ингредиентов, и повышена их эффективность.
[0005] Недостатки современных продуктов для укладки волос заключаются в том, что они часто липкие или клейкие и/или создают пленку, которая придает липкость или клейкость, а также вызывают нежелательное отслаивание структуры, включая волосы и уложенную прическу - жесткую и/или «хрустящую» (т.е. пленка твердая и хрупкая, что приводит к «хрустящему» ощущению или звуку хруста при прикосновении к волосам), что нежелательно для большинства потребителей. Современные продукты для укладки обычно состоят из водорастворимых пленкообразующих полимеров. В зависимости от химического состава этих полимеров они могут растворяться в воде либо самостоятельно, либо посредством предварительных различных химических модификаций, таких как нейтрализация. Растворы, содержащие эти полимеры, имеют тенденцию быть вязкими, то есть по мере роста концентрации полимера его вязкость быстро возрастает. В зависимости от применения в стайлинге, когда растворитель испаряется, раствор полимера застывает на поверхности волос, что приводит к ощущению липкости или липкой пленки. Эти продукты также имеют проблемы с распространением, послушанием волос после их применения и имеют низкую степень водостойкости, что особенно актуально в жарких странах в высоким уровнем влажности.
[0006] В настоящее время обнаружено, что посредством сочетания одного или нескольких латексных полимеров, полученных из полиакриловых и полиуретановых латексных полимеров, дисперсии частиц по меньшей мере одного силиконового латексного полимера и, необязательно, растворителя, возможно создать пленку или покрытие на волосах, которые обладают определенными желательными свойствами, в частности чистое, естественное и/или «невидимое» ощущение, отсутствие сечения и липкости, а также натуральный вид при укладке, завивке или выпрямлении волос. Кроме того, хотя общая цель средств для укладки или придания формы состоит в том, чтобы удерживать волосы в определенном виде, было удивительно и неожиданно обнаружено, что связь силиконового латексного полимера с латексным полимером приводит к получению продукта, который не только сохраняет форму волос, но и делает их мягкими, гладкими и кондиционированными на ощупь. Таким образом, было обнаружено, что изобретенные составы обеспечивают различную степень фиксации волос и в то же время желательную текстуру и ощущение.
[0007] Кроме того, могут быть приготовлены составы в соответствии с вариантами осуществления раскрытия, которые обеспечивают удивительно широкий диапазон преимуществ при укладке волос, например, разная сила фиксации прически, а также сохранения завивки, например посредством изменения весового соотношения между различными типами латексных полимеров, которые получены из акриловых и полиуретановых латексных полимеров и/или из сочетания их и, по меньшей мере, одного силиконового латексного полимера, с добавками или без них.
Краткое содержание изобретения
[0008] При различных вариантах использования настоящее изобретение относится к композициям для укладки волос, содержащим:
(a) один или несколько латексных полимеров, выбранных из полиакриловых, полиуретановых латексных полимеров и их смесей;
(b) дисперсию частиц по меньшей мере одного силиконового латексного полимера;
И, необязательно,
(c) растворитель;
Где весовое отношение по меньшей мере одного силиконового латексного полимера (b) к латексным полимерам (а) составляет от примерно 10:1 до примерно 1:10; а также в котором композиция образует пленку, модуль упругости которой составляет около 1 ГПа, а деформация под напряжением при 10 МПа составляет примерно менее 70%.
[0009] При других вариантах использования выявлены способы укладки, которые включают нанесение композиций согласно их раскрытию на волосах. Такие способы укладки могут включать в себя придание и изменение формы, добавление объема, завивка или выпрямление волос для достижения определенного стиля или внешнего вида.
Детальное описание изобретения
[0010] Используемый здесь термин «по меньшей мере один» означает «один или более» и наоборот и, таким образом, включает в себя отдельные компоненты, а также смеси/комбинации.
[0011] Кроме рабочих и обозначенных по-другому примеров, все числа, выражающие количество ингредиентов и/или условия реакции, следует понимать, как модифицированные во всех случаях термином «примерно», то есть в пределах 10% от указанного числа (например, «около 10%» означает «9%-11%» и «около 2%» означает «1,8%-2,2%»).
[0012] Термин «содержащий» (и его грамматические вариации) в данном документе используется в смысле «наличия» или «включения», а не в исключительном смысле «состоящий только из».
[0013] Используемый термин «кератиновое волокно» относится не только к волосам на голове человека, но и к ресницам.
[0014] Используемые термины «нанесение композиции на кератиновые волокна» и «нанесение композиции на волосы» и вариации этих фраз предназначены для обозначения контакта волокон или волос по меньшей мере с одной из композиций изобретения, любым способом.
[0015] Используемый термин «образованный из» означает химическое превращение, в котором «химическая реакция» включает спонтанные и индуцированные химические реакции. В используемом значении выражение «образовано из» является открытым и не ограничивает компоненты композиции перечисленными.
[0016] Используемый термин «стабильный» означает, что композиция не проявляет разделения фаз и/или кристаллизации.
[0017] Термин «лечить» (и его грамматические вариации), как он используется здесь, относится к применению композиций настоящего изобретения на кератиновых субстратах, таких как волосы. Термин также относится к контакту указанных субстратов с композициями настоящего изобретения.
[0018] «Летучий» означает наличие температуры вспышки менее 100°С.
[0019] «Нелетучий» означает наличие температуры вспышки выше 100°С.
[0020] «Замещенный» означает, по меньшей мере, один заместитель. Примеры заместителей включают атомы, такие как атомы кислорода и азота, а также функциональные группы, такие как ацилоксиалкильные группы, карбоксильные группы, аминные или аминогруппы, ациламиногруппы, амидные группы, галогенсодержащие группы, сложноэфирные группы, тиоловые группы, сульфонатные группы, тиосульфатные группы, силоксановые группы и полисилоксановые группы. Заместитель (заместители) могут быть дополнительно замещены.
[0021] Термины «органическое соединение» и «имеющие органическую структуру» означают соединения, содержащие атомы углерода, водорода и необязательно гетероатомы, такие как S, О, N или Р, сами по себе или в сочетании.
[0022] Композиции и способы использования настоящего изобретения могут содержать, состоять из или состоять в основном из основных элементов и ограничений описанного здесь изобретения, а также любых дополнительных или необязательных ингредиентов, компонентов или ограничений, описанных здесь или других полезных ингредиентов.
[0023] Если не указано иное, процентное содержание по массе латексных полимеров в композициях по настоящему изобретению представлено в пересчете на сухую массу (или в виде количества активного материала).
[0024] В одном варианте использования настоящее изобретение относится к композициям для укладки волос, содержащим:
(a) от примерно 0,25 до примерно 8% массы одного или нескольких латексных полимеров, выбранных из полиакриловых, полиуретановых латексных полимеров и их смесей;
(b) дисперсию частиц по меньшей мере одного силиконового латексного полимера, где по меньшей мере один силиконовый полимер присутствует в количестве от примерно 1% до примерно 5% массы;
и, необязательно,
(c) растворитель;
В котором весовое отношение по меньшей мере одного силиконового латексного полимера (b) к латексным полимерам (а) составляет от примерно 5:1 до примерно 1:5; а также, где композиция образует пленку, имеющую модуль Юнга, изменяющийся примерно на 1 ГПа, и давление при напряжении в 10 МПа составляет примерно менее 70%;
Весь вес основывается на общей массе композиции, а также на сухом весе.
[0025] В некоторых вариантах использования латексные полимеры (а) могут быть выбраны из:
(i) полимер А, имеющий модуль Юнга в диапазоне от примерно 0,1 МПа до примерно 10 МПа и деформацию под напряжением при 10 МПа, по меньшей мере, около 1%; а также
(ii) полимер В, имеющий модуль Юнга в пределах от примерно 10 МПа до примерно 5 ГПа и деформацию под напряжением при 10 МПа, менее чем около 5%.
[0026] В одном варианте использования настоящее изобретение относится к композициям для укладки волос, содержащим:
(а) от примерно 0,25 до примерно 9% массы одного или нескольких латексных полимеров, выбранных из поликарбонатного полиуретана, алифатического полиуретана, алифатического полиэфирполиуретана, полиуретана-34, полиуретана-48, акрилового сополимера, полиакрилата-2, полиакрилата/сополимера акриловой кислоты и этилгексилакрилата, сополимера акрилата и этилгексилакрилата, стирол-акрилового сополимера, сополимера акрилата/VA, стирол/акрилового сополимера, стиролов/акрилатов, сополимеров, стиролов/акрилатов/сополимеров аммония и метакрилата и их смеси;
(а) дисперсию частиц по меньшей мере одного силиконового латексного полимера, где по меньшей мере один силиконовый полимер присутствует в количестве от около 1% до около 10% веса. И получается из линейного блок-силиконового сополимера, полиметилсилоксановой смолы, и их смесей;
и, необязательно,
(с) растворитель;
Где латексные полимеры (а) выбраны из:
(i) полимер А, имеющий модуль Юнга в диапазоне от примерно 0,1 МПа до примерно 10 МПа и деформацию под напряжением при 10 МПа, по меньшей мере, около 0,1%; а также
(ii) полимер В, имеющий модуль Юнга в пределах от примерно 10 МПа до примерно 5 ГПа и деформацию под напряжением при 10 МПа, менее чем около 5%; а также
(iii) их смеси;
Весь вес основывается на общей массе композиции и сухого веса, где весовое отношение по меньшей мере одного силиконового латексного полимера (b) к латексным полимерам (а) составляет от примерно 3:1 до примерно 1:3; а также в котором композиция образует пленку, модуль упругости которой составляет около 1 ГПа, а деформация под напряжением при 10 МПа составляет примерно менее 70%.
[0027] В еще одном варианте использования настоящее изобретение относится к композициям для укладки волос, содержащим:
(a) от примерно 0,5 до примерно 2,5% массы одного или нескольких латексных полимеров, выбранных из полиакриловых, полиуретановых латексных полимеров и их смесей;
(b) дисперсию частиц по меньшей мере одного силиконового латексного полимера, где по меньшей мере один силиконовый полимер присутствует в количестве от примерно 0,5 до примерно 2,5% массы;
и, необязательно,
(c) растворитель;
Весь вес основывается на общей массе композиции и сухого веса, где весовое отношение по меньшей мере одного силиконового латексного полимера (b) к латексным полимерам (а) составляет от примерно 3:1 до примерно 1:3; а также в котором композиция образует пленку, модуль упругости которой составляет около 1 ГПа, а деформация под напряжением при 10 МПа составляет примерно менее 70%.
[0028] В любом из вышеуказанных вариантов использования латексные полимеры находятся в форме частиц, диспергированных в водной дисперсионной среде.
[0029] В некоторых вариантах использования латексные полимеры (а) могут быть выбраны из:
(iii) полимер А, имеющий модуль Юнга в диапазоне от примерно 0,1 МПа до примерно 10 МПа и деформацию под напряжением при 10 МПа, по меньшей мере, около 1%; а также
(iv) полимер В, имеющий модуль Юнга в пределах от примерно 10 до примерно 5 ГПа и деформацию под напряжением при 10 МПа менее чем около 5%.
[0030] В некоторых вариантах использования акриловые латексные полимеры могут быть выбраны из сополимера акрилатов, сополимера акрилатов/этилгексилакрилата и их смесей.
[0031] В некоторых вариантах полиуретановые латексные полимеры могут быть выбраны из полиуретана-34.
[0032] В других вариантах использования силиконовый латексный полимер может быть получен из линейного блок-силиконового сополимера, который находится в форме частиц, диспергированных в водной дисперсионной среде, и где линейный блок силиконового сополимера представляет собой дивинилдиметикон/диметиконовый сополимер и известен под торговым наименованием HMW 2220 компании Dow Corning.
[0033] В других вариантах силиконовый латексный полимер может быть получен из полиметилсилоксановой смолы, присутствующей в водной эмульсионной среде с содержанием твердого вещества около 43% массы, в расчете на массу эмульсии и доступной под торговым наименованием BLUESIL BP 9878, коммерчески доступным от компании Bluestar Silicones.
[0034] В одном варианте использования настоящее изобретение относится к композициям для укладки волос, содержащим:
(a) от примерно 0,25 до примерно 9% массы, по меньшей мере двух латексных полимеров, независимо выбранных из полиакриловых и полиуретановых латексных полимеров;
(b) дисперсию частиц по меньшей мере одного силиконового латексного полимера, где по меньшей мере один силиконовый полимер присутствует в количестве от около 1% до около 10% массы;
и, необязательно,
(c) растворитель;
Где по меньшей мере один из латексных полимеров (а) является пленкообразующим полимером;
Где латексные полимеры выбраны из:
(i) полимер А, имеющий модуль Юнга в диапазоне от примерно 0,1 МПа до примерно 10 МПа и деформацию под напряжением при 10 МПа, по меньшей мере, около 1%; а также
(ii) полимер В, имеющий модуль Юнга в пределах от примерно 10 МПа до примерно 5 ГПа и деформацию под напряжением при 10 МПа, менее чем около 5%;
Весь вес основывается на общей массе композиции и сухого веса, где весовое отношение по меньшей мере одного силиконового латексного полимера (b) к латексным полимерам (а) составляет от примерно 3:1 до примерно 1:3; а также в котором композиция образует пленку, модуль упругости которой составляет около 1 ГПа, а деформация под напряжением при 10 МПа составляет примерно менее 70%.
[0035] При одном варианте использования описанной выше композиции, содержащей по меньшей мере два латексных полимера (а), полимер А получают из полиуретана-34, а полимер В получают из сополимера акрилатов, сополимера акрилатов/этилгексилакрилата и их смесей.
[0036] В другом варианте вышеописанной композиции, содержащей по меньшей мере два латексных полимера (а), по меньшей мере один силиконовый латексный полимер получают из линейного блок-силиконового сополимера, который находится в форме частиц, диспергированных в водной дисперсионной среде, и где линейный блок силиконового сополимера представляет собой дивинилдиметикон/диметиконовый сополимер и известен под торговой маркой HMW 2220 компании Dow Corning.
[0037] В еще одном варианте вышеописанной композиции, содержащей по меньшей мере два латексных полимера (а), силиконовый латексный полимер может быть получен из полиметилсилоксановой смолы, присутствующей в водной эмульсионной среде, с содержанием твердого вещества около 43% массы в расчете на массу эмульсии и доступной под торговым названием BLUESIL BP 9878, коммерчески доступным от компании Bluestar Silicones.
[0038] В варианте использования вышеописанной композиции, содержащей по меньшей мере два латексных полимера (а), композиция содержит два латексных полимера (а), в которых полимер А представляет собой полиуретан-4, а полимер В представляет собой акриловый сополимер или сополимер акрилатов/этилгексилакрилатов.
[0039] В другом варианте вышеописанной композиции, содержащей по меньшей мере два латексных полимера (а), композиция включает два латексных полимера (а), где полимер А представляет собой полиуретан-4, а полимер В представляет собой акриловый сополимер, и массовое соотношение силиконового латексного полимера (b) с полимером А составляет 1:1:1.
[0040] Липкость, клейкость и шелушение являются нежелательными свойствами, обычно связанными с наличием латексных полимеров (а), которые получают из акриловых и полиуретановых латексных полимеров. При соединении силиконовых латексных полимеров (b) с латексными полимерами (а) неожиданно было обнаружено, что полученные композиции настоящего изобретения уменьшили или минимизировали липкость или клейкость и не вызывали шелушение.
[0041] Композиции по настоящему изобретению могут быть нанесены на различные субстраты для образования покрытия на поверхности кератинового субстрата, такого как волосы. Удивительно и неожиданно было обнаружено, что на поверхности субстрата не было даже минимальной липкости или клейкости.
[0042] Композиции по настоящему изобретению также придавали чистое и естественное ощущение на субстрате. Например, когда указанные композиции наносили на кератиновый субстрат, такой как волосы, покрытие, сформированное на волосах, не вызывало нежелательного ужесточения, сечения, склеивания или запутывания волокон волос. Вместо этого было обнаружено, что структура волос была естественной, т.е. покрытие не было тяжелым и/или толстым.
[0043] Кроме того, композиции по настоящему изобретению могут быть легко удалены с субстрата посредством мытья водой или обычными очищающими средствами.
[0044] Удивительно и неожиданно также было обнаружено, что композиции настоящего изобретения обеспечивают свойства сохранения и удаления завивки волос. Кроме того, было удивительно и неожиданно обнаружено, что композиции по настоящему изобретению могут обеспечить надежные или продолжительные преимущества при укладке.
Латексные полимеры
[0045] В соответствии с различными иллюстративными вариантами использования, композиции по настоящему изобретению включают в себя один или несколько латексных полимеров, полученных из полиакриловых, полиуретановых латексных полимеров и их смесей. Один или несколько латексных полимеров, полученных из полиакриловых, полиуретановых латексных полимеров и их смесей, настоящего изобретения, также могут упоминаться как «латексные полимеры (а)» в этом приложении.
[0046] При различных вариантах использования один или несколько латексных полимеров (а) настоящего изобретения могут быть пленкообразующими латексными полимерами или не образующими пленку латексными полимерами.
[0047] При различных вариантах использования в соответствии с раскрытием настоящего изобретения, латексные полимеры (а) присутствуют в виде полимерного активного материала (в расчете на сухую массу) в количестве примерно от 0,1% до примерно 30% массы, предпочтительно примерно от 0,2% до приблизительно 20% массы, более предпочтительно приблизительно от 0,25% массы до приблизительно 10% массы, еще более предпочтительно от приблизительно 0,25 до приблизительно 8% массы, включая все их диапазоны и поддиапазоны, в расчете на общую массу композиции.
[0048] В других различных вариантах использования, латексные полимеры (а) могут быть использованы в качестве полимерного активного материала (в расчете на сухую массу) в количестве примерно 0,1% или примерно 0,5% или примерно 1% или примерно 1,5% или примерно 2% или примерно 2,5% или примерно 3% или примерно 3,5%, или примерно 4%, или примерно 4,5%, или примерно 5%, или примерно 5,5%, или примерно 6%, или примерно 6,5%, или около 7%, или около 7,5%, или около 8%, или около 8,5%, или около 9%, или около 9,5%, или около 10% по массе в расчете на общую массу композиции.
[0049] По меньшей мере в некоторых вариантах использования изобретения один или более латексных полимеров (а) предоставляются в виде водных дисперсий до получения композиций раскрытия. В различных вариантах осуществления водные дисперсии могут быть получены эмульсионной полимеризацией мономеров, в которых получающиеся латексные полимеры имеют размер частиц менее примерно 1 мкм. По меньшей мере в одном иллюстрированном варианте может быть выбрана дисперсия, полученная полимеризацией в воде одного или нескольких мономеров, имеющих полимеризированную двойную связь. В другом иллюстрированном варианте использования водные дисперсии, полученные в результате эмульсионной полимеризации, могут быть высушены путем распыления.
[0050] В других вариантах использования латексные полимеры получают из реакций конденсации мономеров и затем диспергируют в водной среде.
[0051] Таким образом, латексные полимеры (а) могут в различных иллюстрированных вариантах существовать в виде частиц диспергированного полимера в дисперсионной среде, такой как водная дисперсионная среда. Латексные полимеры в некоторых вариантах использования могут быть диспергированы в независимых дисперсионных средах. В других вариантах осуществления латексные полимеры могут быть диспергированы вместе в одной и той же дисперсионной среде.
[0052] Дисперсионная среда содержит, по меньшей мере, один растворитель, полученный из воды. Дисперсная среда может дополнительно содержать по меньшей мере один растворитель, полученный из косметически приемлемых органических растворителей. В различных вариантах использования косметически приемлемые органические растворители могут быть смешаны с водой, например, органическими растворителями, и в таком случае способны образовывать при 25°С однородную смесь, которая является внешне прозрачной или практически прозрачной. Например, косметически приемлемые органические растворители могут быть получены из низших моноспиртов, таких как те, которые содержат примерно от 1 до 5 атомов углерода, например этанол и изопропанол; полиолов, включая гликоли, такие как содержащие примерно от 2 до 8 атомов углерода, например пропиленгликоль, этиленгликоль, 1,3-бутиленгликоль, дипропиленгликоль, гексиленгликоль и глицерин; углеводородов, такие как, например, изододекан и минеральное масло; и силиконов, такие как диметиконы, циклометиконы и циклопентасилоксан; а также их смеси.
[0053] По меньшей мере в одном варианте использования растворитель дисперсионной среды содержит воду. В других вариантах использования растворитель дисперсионной среды содержит воду и, по меньшей мере, один косметически приемлемый органический растворитель. В других вариантах использования растворитель содержит воду. В других вариантах использования растворитель дисперсионной среды в основном содержит воду. Например, растворитель дисперсионной среды может по меньшей мере в некоторых иллюстрированных вариантах использования содержать более 50% воды - более 55% воды, более 60% воды, более 65% воды, более 70% воды, более 75% воды, более 80% воды, более 85% воды, более 90% воды, более 95% воды, более 96% воды, более 97% воды, более 98% воды или более 99% воды.
[0054] В вариантах использования согласно раскрытию частицы латекса полимера (а) нерастворимы в растворителе дисперсионной среды, то есть не растворимы в воде и/или не растворяются по меньшей мере в одном косметически приемлемом органическом растворителе. Соответственно, латексные полимеры сохраняют форму своих частиц в выбранном растворителе или растворителях.
[0055] По меньшей мере в некоторых иллюстрированных вариантах частицы латекса полимера (а) согласно описанию могут иметь средний диаметр в диапазоне до примерно 1000 нм, например от примерно 50 нм до примерно 800 нм или от примерно 100 нм до примерно 500 нм. Так частицы можно измерить с помощью лазерного гранулометра (например, Brookhaven BI90).
[0056] В различных вариантах использования латексные полимеры (а) могут быть полностью нейтрализованы, частично нейтрализованы или не нейтрализованы. В иллюстрированных вариантах использования, в которых латексные полимеры нейтрализуются или частично нейтрализуются, размер частиц может быть, например, больше, чем примерно 800 нм. По меньшей мере в некоторых вариантах использования, форма частиц латексных полимеров удерживается в дисперсионной среде.
[0057] В дополнительных вариантах использования латексные полимеры (а) могут быть получены из незаряженных и заряженных латексных полимеров. Таким образом, латексные полимеры (а) могут, согласно различным иллюстрированным вариантам использования, выбираться из неионных, катионных и анионных латексных полимеров.
[0058] В качестве примеров латексных полимеров (а), которые могут быть использованы, можно указать акриловые и полиуретановые латексные полимеры.
[0059] В качестве примера латексные полимеры (а) могут быть получены из акриловых латексных полимеров, таких как полимеры, полученные в результате гомополимеризации или сополимеризации мономеров, выбранных из (мет)акрилов, (мет)акрилатов, (мет)акриламидов и/или виниловых гомополимеров или сополимеров. Термин «(мет)акрил» и его вариации, используемые здесь, означают акрил или метакрил.
[0060] (Мет)акриловые мономеры могут быть получены, например, из акриловой кислоты, метакриловой кислоты, цитраконовой кислоты, итаконовой кислоты, малеиновой кислоты, фумаровой кислоты, кротоновой кислоты и малеинового ангидрида. Дополнительные примеры (мет)акриловых мономеров включают С1-С8 алкил (мет)акриловый, такой как, например, метил (мет)акриловый, этиловый (мет)акриловый, пропил (мет)акриловый, изопропиловый (мет)акриловый, бутил (мет)акриловый, трет-бутил (мет)акриловый, пентиловый (мет)акриловый, изопентиловый (мет)акриловый, неопентильный (мет)акриловый, гексил (мет)акриловый, изогексил (мет)акриловый, 2-этилгексил (мет)акриловый, циклогексильный (мет)акриловый, изогексил (мет)акриловый, гептильный (мет)акриловый, изогептильный (мет)акриловый, октильный (мет)акриловый, изооктильный (мет)акриловый, а также комбинации любых составов, указанных выше.
[0061] Сложные эфиры (мет)акриловых мономеров могут быть примерами С1-С8 алкил (мет)акрилатов, таких как метил (мет)акрилат, этил (мет)акрилат, пропил (мет)акрилат, изопропил (мет)акрилат, бутил (мет)акрилат, трет-бутил (мет)акрилат, пентил (мет)акрилат, изопентил (мет)акрилат, неопентил (мет)акрилат, гексил (мет)акрилат, изогексил (мет)акрилат, 2-этилгексил (мет)акрилат, циклогексил (мет)акрилат, изогексил (мет)акрилат, гептил (мет)акрилат, изогептил (мет)акрилат, октил (мет)акрилат, изооктил (мет)акрилат, аллил (мет)акрилат и их комбинации. Дополнительные примеры включают С1-С8 алкокси (мет)акрилаты, такие как метокси (мет)акрилат, этокси (мет)акрилат, пропилоксид (мет)акрилат, изопропилоксид (мет)акрилат, бутилоксид (мет)акрилат, трет-бутилоксид (мет)акрилат, пентилоксид (мет)акрилат, изопентилоксид (мет)акрилат, неопентилоксид (мет)акрилат. Сложные эфиры могут быть примерами С2-С6 гидроксиалкил (мет)акрилатов, таких как гидроксиэтил (мет)акрилат, 2-гидроксипропил (мет)акрилат, глицидил (мет)акрилат, этиленгликоль ди(мет)акрилат, полиэтилен гликоль моно(мет)акрилат, 1,4-бутан диол ди(мет)акрилат, 1,6,гексан диол ди(мет)акрилат и любые их комбинации. Сложные эфиры могут быть примерами арильных (мет)акрилатов, таких как бензил (мет)акрилат, фенил (мет)акрилат и любая их комбинация. Эфиры могут дополнительно содержать аминогруппы, такие как аминоэтил (мет)акрилат, N,N-диметиламиноэтил (мет)акрилат, N,N-диметиламинопропил (мет)акрилат, N,N-диметиламинодиметилпропил (мет)акрилат, N,N-диэтиламиноэтил (мет)акрилат и N,N,N-триметиламиноэтил (мет)акрилат; и соли этиленовых аминов.
[0062] Согласно, по меньшей мере, некоторым иллюстративным вариантам использования алкильная группа сложных эфиров может быть либо фторированной, либо перфторированной, т.е. некоторые или все атомы водорода алкильной группы замещены атомами фтора. Мономеры также могут быть фторсодержащими мономерами, такими как, например, трифторэтил метакрилат, 2,2,3,3-тетрафторпропил метакрилат, 2,2,3,3,4,4-гексафторбутил метакрилат, перфтороктил метакрилат и перфтороктил акрилат; и силиконовые макромономеры.
[0063] Амиды (мет)акриловых мономеров могут быть получены, например, из (мет)акриламидов и особенно N-алкил (мет)акриламидов, в частности N-(C1-C12) алкил (мет)акрилатов, таких как N-этил (мет)акриламид, N-бутил (мет)акриламид, N-октил (мет)акриламид, N-метилол (мет)акриламид, N-диацетон (мет)акриламид и любые их комбинации.
[0064] Виниловые мономеры могут включать, но не ограничиваться ими, винилцианидные соединения, такие как акрилонитрил и метакрилонитрил; виниловые сложные эфиры, такие как винилформиат, винилацетат, винилпропионат, винилнеодеканоат, винилпивалат, винилбензоат и винил трет-бутилбензоат, триаллилцианурат; винилгалогениды, такие как винилхлорид и винилиденхлорид; ароматические моно- или дивинильные соединения, такие как стирол, метилстирол, хлорстирол, алкилстирол, дивинилбензол и диаллилфталат и их сочетания. Другие ионные мономеры могут включать пара-стирнсульфо, винилсульфо, 2-(мет)акрилоилоксиэтилсульфо, 2-(мет)акриламидо-2-метилпропилсульфо кислоты.
[0065] Список приведенных мономеров не является полным, и должно быть понятно, что можно использовать любой мономер, известный специалистам в данной области техники, который включает акриловые и/или виниловые мономеры (включая мономеры, модифицированные силиконовой цепью).
[0066] По меньшей мере в некоторых иллюстрированных вариантах использования акриловые латексные полимеры могут быть получены из водных дисперсий сополимера метакриловой кислоты/этилакрилата (INCI: акрилатный сополимер, такой как LUVIFLEX SOFT от BASF), PEG/PPG-23/6 Диметикон-цитраконат/С10-30 Алкил ПЭГ-25 Сополимер триакрилата метакрилата/акриловой кислоты/метакриловой кислоты/этилакрилата/триметилолпропана ПЭГ-15 (INCI: кроссполимер полиакрилата-2, такой как FIXATE SUPERHOLDTM от Lubrizol), стирол/акриловый сополимер Такие как NEOCRYL А-1120, DSM), сополимер этилгексилакрилата/метилметакрилата/бутилакрилата/акриловой кислоты/метакриловой кислоты (INCI: сополимер акрилатов/этилгексилакрилатов, таких как Daitosol 5000SJ, Daito Kasei Kogyo), сополимер акрилата/акрилата Название INCI: акрилатные сополимеры, такие как DAITOSOL 5000AD, Daito Kasei Kogyo), сополимер винилацетата акрилового эфира (название INCI: сополимер акрилатов/VA, такой как VINYSOL 2140, Daido Chemical), сополимеры акрилатов, Dename ACULYN™ 33 (Dow Chemical) под торговым наименованием LUVIMER МАЕ (BASF) или под товарным знаком BALANCE CR (AKZO NOBEL) и сополимер акрилатов/гидроксиэфиров акрилатов, известный под торговым названием ACUDYNE 180 POLYMER (Dow Chemical), стирол/Акрилатный сополимер, известный под торговой маркой JONCRYL 77 от BASF, стирол/акрилаты/сополимер аммония и метакрилата, известный под торговым наименованием SYNTRAN РС5620 CG от Interpolymer и их смеси.
[0067] В еще одном дополнительном примере и вариантах использования пленкообразующие латексные полимеры могут быть выбраны из полиуретановых латексных полимеров, таких как водные полиуретановые дисперсии, содержащие продукты реакции (i), (ii) и/или (iii), описанные ниже.
[0068] Продукт реакции (i) может быть любым форполимером в соответствии с формулой:
где R1 выбран из двухвалентных радикалов дигидроксилфункционального соединения, R2 выбран из углеводородных радикалов алифатического или циклоалифатического полиизоцианата, и R3 выбран из радикалов низкомолекулярного диола, необязательно замещенных ионными группами, n находится в пределах от примерно 0 до около 5, ига больше, чем около 1.
[0069] Подходящие дигидроксильные соединения для получения двухвалентного радикала R1 включают те, которые имеют по меньшей мере две гидроксигруппы, и среднечисловые молекулярные массы в пределах от примерно 700 до примерно 16000, например, от примерно 750 до примерно 5000. Нерастворимые соединения, ограничивающие примеры высокомолекулярных соединений, включают сложные полиэфирполиолы, простые полиэфирполиолы, полигидроксиполикарбонаты, полигидроксиполиацетали, полигидроксиполиакрилаты, полигидроксиполиэфирамиды, полигидроксиалкилаты и полигидроксиполитиоэфиры. В различных вариантах использования могут быть выбраны сложные полиэфирполиолы, простые полиэфирполиолы и полигидроксиполикарбонаты. Смеси таких соединений также входят в объем раскрытия.
[0070] Полиэфирдиол(ы) вероятно могут быть получены из алифатических, циклоалифатических, ароматических дикарбоновых или поликарбоновых кислот или их ангидридов; и двухатомных спиртов, таких как диолы, полученных из алифатических, алициклических или ароматических диолов.
[0071] Алифатические дикарбоновые или поликарбоновые кислоты могут быть получены, например, из янтарной, фумаровой, глутаровой, 2,2-диметилглутарной, адипиновой, итаконовой, пимелевой, субериновой, азелаиновой, себациновой, малеиновой, малоновой, 2,2-диметилмалоновой кислоты, нонандикарбоновой, декандикарбоновой, додекановой, 1,3-циклогександикарбоновой, 1,4-циклогександикарбоновой, 2,5-норборндикарбоновой, дигликолевой, тиодипропионовой, 2,5-нафталиндикарбоновой, 2,6-нафталиндикарбоновой, фталевой, терефталевой, изофталевой, оксановой, о-фталевой, тетрагидрофталевой, гексагидрофталевой или тримеллитовой кислоты.
[0072] Ангидриды кислот могут, в дополнительных иллюстрированных вариантах использования, получаться из о-фталевого, тримеллитового или янтарного ангидрида или их смеси. В качестве примера, дикарбоновой кислотой может быть адипиновая кислота.
[0073] Двухатомные спирты могут быть получены, например, из этандиола, этиленгликоля, диэтиленгликоля, триэтиленгликоля, триметиленгликоля, тетраэтиленгликоля, 1,2-пропандиола, дипропиленгликоля, трипропиленгликоля, тетрапропиленгликоля, 1,3-1,4-бутандиола, 1,3-бутандиола, 2,3-бутандиола, 1,5-пентандиола, 1,6-гександиола, 2,2-диметил-1,3-пропандиола, 1,4-дигидроксициклогексана, 1,4-диметилолциклогексана, циклогександиметанола, 1,8-октандиола, 1,10-декандиола, 1,12-додекандиола, неопентилгликоля и их смесей. Циклоалифатические и/или ароматические дигидроксильные соединения могут также быть подходящими в качестве двухатомных спиртов для получения сложного полиэфирполиола (полиолов).
[0074] Сложные полиэфирдиолы могут быть также получены из гомополимеров или сополимеров лактонов, которые по меньшей мере в некоторых вариантах использования получены реакциями присоединения лактонов или смесей лактонов, таких как бутиролактон, ε-капролактон и/или метил-ε-капролактон к соответствующим полифункциональным, например, дифункциональным, стартерным молекулам, таким как, например, двухатомные спирты, упомянутые выше. Соответствующие полимеры ε-капролактона могут быть получены, по меньшей мере, в некоторых вариантах использования.
[0075] Сложный полиэфирполиол, например, полиэфирдиол, радикал R1, могут быть получены путем поликонденсации дикарбоновых кислот, таких как адипинова кислота, с полиолами, например, диолами, такими как гександиол, неопентилгликоль и их смеси.
[0076] Поликарбонаты, содержащие гидроксильные группы, содержат продукты, получаемые взаимодействием диолов, таких как (1,3)-пропандиол, (1,4)-бутандиол и/или (1,6)-гександиол, диэтиленгликоль, триэтиленгликоль или тетраэтиленгликоль с диарилкарбонатами, например, дифенилкарбонатом или фосгеном.
[0077] Простые полиэфирполиолы могут быть получены любым известным способом, в том числе и путем взаимодействия исходных соединений, которые содержат реакционноспособные атомы водорода с алкиленоксидами, такими как, например, этиленоксид; пропиленоксид; бутиленоксид; оксид стирола; тетрагидрофуран; эпихлоргидрин, или со смесью этих алкиленоксидов. По меньшей мере в некоторых вариантах полиэфиры не содержат более примерно 10% массы звеньев этиленоксида. Например, могут быть выбраны полиэфиры, полученные без добавления этиленоксида.
[0078] Полиэфиры, модифицированные виниловыми полимерами, также подходят в соответствии с различными вариантами использования раскрытия. Продукты этого типа могут быть получены полимеризацией, например, стирола и акрилонитрила, в присутствии простых полиэфиров, например, как описано в патентах США №3383351; 3304273; 3523095; 3110695; и в патенте Германии 1152536.
[0079] Среди политиоэфиров, которые могут быть получены, можно назвать продукты конденсации, полученные из тиодигликоля в чистом виде и/или в его сочетании с другими гликолями, дикарбоновыми кислотами, формальдегидами, аминокарбоновыми кислотами и/или аминоспиртами. Полученные продукты являются либо смешанными политиоэфирами, либо сложными политиоэфирами, либо сложными эфирами сложного эфира полиэфиров, в зависимости от компонентов.
[0080] Необязательные полиацетали включают, но не ограничиваются, соединения, которые могут быть получены из альдегидов, например, формальдегида, и из гликолей, таких как диэтиленгликоль, триэтиленгликоль, этоксилированный 4,4'-(дигидрокси)дифенилдиметилметан и (1,6)ксенадиол. Полиацетали, полезные из-за различных вариантов использования их раскрытия, также могут быть получены полимеризацией циклических ацеталей.
[0081] Дополнительные полигидроксиполиэфирамиды и полиамины включают, например, в основном линейные продукты конденсации, полученные из насыщенных или ненасыщенных многоосновных карбоновых кислот или их ангидридов, а также из насыщенных или ненасыщенных поливалентных аминоспиртов, диаминов, полиаминов, а также их смесей.
[0082] Необязательные мономеры для получения полиакрилатов, имеющих гидроксильную функциональность, используют акриловую кислоту, метакриловую кислоту, кротоновую кислоту, малеиновый ангидрид, 2-гидроксиэтилакрилат, 2-гидроксиэтилметакрилат, 2-гидроксипропилакрилат, 2-гидроксипропилметакрилат, 3-гидроксипропилакрилат, 3-гидроксипропилметакрилат, глицидилакрилат, глицидилметакрилат, 2-изоцианатоэтилакрилат и 2-изоцианатоэтилметакрилат.
[0083] Смеси дигидроксисоединений также могут быть выбраны.
[0084] Необязательные полиизоцианаты для обеспечения радикала R2 на основе углеводорода включают, например, органические диизоцианаты, имеющие молекулярную массу в интервале от примерно 100 до примерно 1500, например, от примерно 112 до примерно 1000 или от примерно 140 до примерно 400.
[0085] Необязательными диизоцианатами являются те, которые получают из общей формулы R2 (NCO) 2, в которой R2 представляет собой двухвалентную алифатическую углеводородную группу, содержащую от примерно 4 до 18 атомов углерода, двухвалентную циклоалифатическую углеводородную группу, содержащую от примерно 5 до 15 атомов углерода, двухвалентную аралифатическую углеводородную группу, содержащую от примерно 7 до 15 атомов углерода, или двухвалентную ароматическую углеводородную группу, содержащую от примерно 6 до 15 атомов углерода. Примеры органических диизоцианатов, которые могут быть получены, включают, но не ограничиваются: тетраметилендиизоцианат, 1,6-гексаметилендиизоцианат, додекаметилендиизоцианат, циклогексан-1,3-диизоцианат и циклогексан-1,4-диизоцианат, 1-изоцианато-3-изоцианатометил-3,5,5-триметилциклогексан (изофорондиизоцианат или IPDI), бис (4-изоцианатоциклогексил) метан, 1,3-бис (изоцианатометил) циклогексан и 1,4-бис (изоцианатометил) циклогексан и бис (4-изоцианато-3-метилциклогексил) метан. Могут также использоваться смеси диизоцианатов.
[0086] По меньшей мере в некоторых вариантах использования изобретения диизоцианаты выбирают из алифатических и циклоалифатических диизоцианатов. Например, можно выбрать 1,6-гексаметилендиизоцианат, изофорондиизоцианат и дициклогексилметандиизоцианат, а также их смеси.
[0087] Использование диолов с низкой молекулярной массой R3, по меньшей мере, в некоторых вариантах использования позволяет повысить жесткость полимерной цепи. Выражение «низкомолекулярные диолы» означает «диолы, имеющие молекулярную массу в интервале от примерно 50 до примерно 800», например, от примерно 60 до 700 или от примерно 62 до 200. В различных вариантах использования они могут содержать алифатические, алициклические или ароматические группы, в некоторых иллюстрированных вариантах использования соединения содержат только алифатические группы. Диолы, которые могут быть получены, могут иметь до примерно 20 атомов углерода и могут быть получены, например, из этиленгликоля, диэтиленгликоля, пропан-1,2-диола, пропан-1,3-диола, бутана-1, 4-диола, 1,3-бутиленгликоля, неопентилгликоля, бутилэтилпропандиола, циклогександиола, 1,4-циклогександиметанола, гексан-1,6-диола, бисфенола А (2,2-бис(4-гидроксифенил)пропана), бисфенола А (2,2-бис(4-гидроксициклогексил)пропана) и их смесей. Например, R3 может быть получен из неопентилгликоля.
[0088] Низкомолекулярные диолы могут содержать ионные или потенциально ионные группы. Подходящие низкомолекулярные диолы, содержащие ионные или потенциально ионные группы, могут быть получены из соединений, описанных в патенте США №3412054. При различных вариантах использования соединения могут быть получены из диметилолбутановой кислоты (DMBA), диметилолпропионовой кислоты (DMPA) и карбоксилсодержащего капролактонполиэфирдиола. Если выбраны низкомолекулярные диолы, содержащие ионные или потенциально ионные группы, их можно, например, использовать в таком количестве, чтобы на полиуретановой дисперсии в грамме полиуретана содержалось менее примерно 0,30 мг -СООН. По меньшей мере в некоторых иллюстративных вариантах низкомолекулярные диолы, содержащие ионные или потенциально ионные группы, не используются.
[0089] Продукт реакции (ii) может быть получен из, по меньшей мере, одного удлинителя цепи в соответствии с формулой:
H2N-R4-NH2
Где R4 получен из алкиленовых или алкиленоксидных радикалов, причем указанные радикалы не замещены ионными или потенциально ионными группами.
[0090] Продукт реакции (ii) может быть получен из алкилендиаминов, таких как гидразин, этилендиамин, пропилендиамин, 1,4-бутилендиамин и пиперазин; и диаминов алкиленоксида, таких как дипропиламиндиэтиленгликоль (DPA-DEG, доступный от Tomah Products, Milton, WI), 2-метил-1,5-пентандиамин (Dytec А от DuPont), гександиамин, изофорондиамин, 4,4-метилендин (циклогексиламин) и DPA-серии эфирных аминов, предлагаемых Tomah Products, Milton, WI, включая дипропиламинпропиленгликоль, дипропиламиндипропиленгликоль, дипропиламинтрипропиленгликоль, дипропиламинполипропиленгликоль, дипропиламинэтиленгликоль, дипропиламинполи (этилен гликоль), дипропиламин 1,3-пропандиол, дипропиламин 2-метил-1,3-пропандиол, дипропиламин 1,4-бутандиол, дипропиламин 1,3-бутандиол, дипропиламин 1,6-гександиол и дипропиламин циклогексан-1,4-диметанол и их смеси.
[0091] Продукт реакции (iii) может быть получен из, по меньшей мере, одного удлинителя цепи в соответствии с формулой:
H2N-R5-NH2
Где R5 выбран из алкиленовых радикалов, замещенных ионными или потенциально ионными группами. По меньшей мере в некоторых иллюстрированных вариантах использования соединения могут иметь ионную или потенциально ионную группу и две реакционноспособные по отношению к изоцианатам группы.
[0092] Как представлено в данном документе, ионные или потенциально ионные группы могут включать группы, содержащие тройные или четвертичные аммониевые группы - группы, превращаемые в карбоксильные, карбоксилатные, сульфокислотные и сульфонатные группы. По меньшей мере частичное превращение групп, преобразуемых в солевые группы указанного типа, может происходить до или во время смешивания с водой. Конкретные соединения включают диаминосульфонаты, такие как, например, натриевая соль N-(2-аминоэтил)-2-аминоэтансульфокислоты (AAS) или натриевая соль N-(2-аминоэтил)-2-аминопропионовой кислоты.
[0093] По меньшей мере в некоторых вариантах использования R5 представляет собой алкиленовый радикал, замещенный сульфокислотой или сульфонатными группами. Только в качестве примера соединение выбрано из натриевых солей N-(2-аминоэтил)-2-аминоэтансульфоновой кислоты.
[0094] В качестве примера такие латексы включают, но не ограничиваются, водные полиуретановые дисперсии, содержащие продукт реакции форполимера, такой как, например, те, которые продаются под названием BAYCUSAN фирмой Байер: BAYCUSAN С1000 (название INCI: полиуретан-34), BAYCUSAN С1001 (название INCI: полиуретан-34), BAYCUSAN С1003 (название INCI: полиуретан-32), BAYCUSAN С1004 (название INCI: полиуретан-35) и BAYCUSAN С1008 (название INCI: полиуретан-48). В различных иллюстрированных вариантах использования полиуретановые латексы могут быть получены из водной полиуретановой дисперсии сополимера изофталевой кислоты/адипиновой кислоты/гексиленгликоля/неопентилгликоля/диметилолпропановой кислоты/изофорона диизоцианата (название INCI: полиуретан-1, такой как LUVISET PUR, BASF), поликарбонатного полиуретана, алифатического полиуретана и алифатического сложного полиэфирполиуретана (например, серия NEOREZ, DSM: NEOREZ R989 и NEOREZ R-2202).
[0095] В некоторых вариантах использования латексные полимеры (а) настоящего изобретения, полученные из акриловых или полиуретановых латексных полимеров или их смесей, являются пленкообразующими латексными полимерами.
[0096] В некоторых других вариантах использования латексные полимеры (а) настоящего изобретения представляют собой не образующие пленку латексные полимеры.
[0097] В других вариантах использования латексные полимеры (а) настоящего изобретения содержат по меньшей мере два латексных полимера, полученные из полиакрилового латекса и полиуретановых латексных полимеров.
[0098] В некоторых вариантах использования, по меньшей мере один из по меньшей мере двух латексных полимеров (а), полученных из акриловых латексных полимеров и полиуретанового латексного полимера, представляет собой пленкообразующий латексный полимер.
[0099] В других вариантах использования латексные полимеры (а) в композициях настоящего изобретения состоят из двух латексных полимеров, полученных из полиакриловых или полиуретановых латексных полимеров. В некоторых вариантах использования один из двух латексных полимеров, выбранных из акриловых или полиуретановых латексных полимеров, представляет собой пленкообразующий латексный полимер. В других воплощениях оба из двух латексных полимеров являются пленкообразующими.
[00100] В различных вариантах использования, когда первый латексный полимер выбран из акрилового полимера, второй латексный полимер выбирают из полиуретанового полимера; и когда первый латексный полимер выбран из полиуретанового полимера, второй латексный полимер выбирают из акрилового полимера.
[00101] В некоторых вариантах использования акриловые и полиуретановые латексные полимеры присутствуют в композициях настоящего изобретения в массовом соотношении от примерно 10:1 до примерно 1:10.
[00102] В различных вариантах использования, когда один или несколько латексных полимеров в композициях настоящего изобретения содержат по меньшей мере два латексных полимера, выбранных из полиакриловых и полиуретановых латексных полимеров, эти латексные полимеры можно идентифицировать как полимер А и полимер В. Композиции, согласно некоторым вариантам использования, могут содержать по меньшей мере один полимер А и один полимер В.
[00103] В различных вариантах использования полимер А может быть получен из латексных полимеров, имеющих модуль Юнга в пределах от примерно 0,1 МПа до примерно 10 МПа и деформацию под напряжением в 10 Мпа, по меньшей мере, примерно 0,1%; и полимер В может быть получен из латексных полимеров, имеющих модуль Юнга в пределах от примерно 10 МПа до примерно 5 ГПа, а напряжение при 10 МПа составляет менее примерно 5%. По меньшей мере в некоторых вариантах использования полимер А может иметь температуру стеклования (Tg) в пределах от около -90°С до около 40°С, а полимер В может иметь температуру стеклования (Tg) в пределах от примерно 40°С до около 200°С. По меньшей мере в некоторых других вариантах использования массовое соотношение полимера А к полимеру В в композициях изобретения составляет от примерно 1:10 до примерно 1:1, от примерно 3:1 до примерно 10:1 или от примерно 5:1 до примерно 10:1.
[00104] В некоторых вариантах использования полимеры А и В могут быть получены из акриловых и полиуретановых латексных полимеров при условии, что, когда полимер А получают из акрилового латексного полимера, полимер В получают из полиуретанового латексного полимера; и когда полимер А получают из полиуретанового латексного полимера, полимер В получают из акрилового латексного полимера.
[00105] По меньшей мере в некоторых иллюстрированных вариантах использования латексные полимеры А и В могут быть получены так, что полимер А будет содержать, по меньшей мере, один латексный полимер, который является относительно мягким и гибким, а полимер В будет содержать, по меньшей мере, один латексный полимер, который является относительно твердым и хрупким, хотя такие характеристики не требуются.
[00106] Как представлено в данном документе, пленкообразующий полимер предназначен для создания полимера, который будет способен самостоятельно или с помощью вспомогательного пленкообразующего средства образовывать макроскопическую непрерывную пленку, прилипающую к кератиновым материалам, и более предпочтительную когезионную пленку, когезия и механические свойства которой таковы, что указанную пленку можно изолировать и использовать обособленно, например, на антипригарной поверхности, такой как покрытая тефлоном или силикон-С-покрытием. Кроме того, как представлено в данном документе, не образующий пленки полимер подразумевает добавление полимера, который не будет образовывать пленку при температурах ниже температуры окружающей среды, или, другими словами, будет образовывать пленку только при температурах выше температуры окружающей среды. В данном описании температура окружающей среды принимается ниже 40°С, например, в диапазоне от 15°С до 30°С.
[00107] Под «одним или несколькими латексными полимерами» подразумевается, что по меньшей мере один латексный полимер, полученный из полиакриловых, полиуретановых латексных полимеров и их смесей, может присутствовать в композициях изобретения. Так, например, в различных вариантах использования, когда используют более одного латексного полимера, полученного из полимеров акрилового латекса, полиуретановых латексных полимеров и их смесей, композиция может содержать полимеры А и/или В, при условии, что, когда оба полимера А И В присутствуют, первый латексный полимер, полимер А, выбирают из акриловых латексных полимеров, второй латексный полимер, полимер В, выбирают из полиуретановых латексных полимеров; и, когда первый латексный полимер, полимер А, выбирают из полиуретановых латексных полимеров, второй латексный полимер, полимер В, выбирают из акриловых латексных полимеров.
[00108] В других вариантах использования композиция содержит ровно два латексных полимера (а), в которых по меньшей мере один латексный полимер является пленкообразующим латексным полимером. Согласно дополнительным вариантам использования композиция содержит ровно два пленкообразующих латексных полимера.
[00109] По меньшей мере в некоторых вариантах использования пленкообразующие латексные полимеры могут быть получены из полиакрилового латекса, полиакрилатного латекса, полистирольного латекса, полиэфирного латекса, полиамидного латекса, полимочевинного латекса, латекса полиуретана, латекса эпоксидной смолы и их сополимеров.
[00110] В различных вариантах использования в соответствии с раскрытием материала можно выбрать полимер, который включает как акриловые, так и полиуретановые части на молекулярном уровне.
Силиконовый латексный полимер
[00111] Композиции настоящего изобретения содержат дисперсию частиц по меньшей мере одного силиконового латексного полимера.
[00112] По меньшей мере один силиконовый латексный полимер в соответствии с изобретением получают из полиметилсилоксановой смолы, линейного блок-сополимера (или линейного блок-силиконового сополимера) и их смесей.
[00113] Предпочтительно, чтобы, по меньшей мере, один силиконовый латексный полимер являлся неионогенным.
[00114] В некоторых вариантах использования по меньшей мере один силиконовый латексный полимер настоящего изобретения не получают из мономеров акриловой кислоты или мономеров эфира акриловой кислоты.
[00115] В других вариантах использования, по меньшей мере один силиконовый латексный полимер настоящего изобретения является неионогенным и не полученным из мономеров акриловой кислоты или мономеров эфира акриловой кислоты.
[00116] По меньшей мере один силиконовый латексный полимер в соответствии с изобретением может быть выбран из не образующих пленку силиконовых латексных полимеров и пленкообразующих силиконовых латексных полимеров.
[00117] По меньшей мере один силиконовый латексный полимер может присутствовать в композиции настоящего изобретения в количестве и виде полимерных активных материалов (в пересчете на сухую массу) в диапазоне от 0,1 до 30 процентов по массе, предпочтительно от 0,5 до 20. Более предпочтительно - от 1 до 10% массы и еще более предпочтительно - от 1 до 5% массы, включая все их диапазоны и поддиапазоны, в расчете на общую массу композиции.
[00118] В различных вариантах использования по меньшей мере один силиконовый латексный полимер может быть использован в композиции настоящего изобретения в качестве полимерного активного материала (в расчете на сухую массу) в количестве примерно 0,1% или примерно 0,5% или примерно 1% или примерно 1,5%, или примерно 2%, или примерно 2,5%, или примерно 3%, или примерно 3,5%, или примерно 4%, или примерно 4,5%, или примерно 5%, или примерно 5,5%, или примерно 6% или около 6,5%, или около 7%, или около 7,5%, или около 8%, или около 8,5%, или около 9%, или около 9,5%, или около 10% массы от общего веса композиции.
Полиметилсилоксановая смола
[00119] Полиметилсилоксановая смола настоящего изобретения предпочтительно имеет форму эмульсии.
[00120] В некоторых вариантах полиметилсилоксановая смола находится в водной эмульсионной среде и присутствует в эмульсии с содержанием твердого вещества около 43% массы в пересчете на массу эмульсии. Примером эмульсии полиметилсилоксановой смолы является материал, известный по товарному имени BLUESIL BP 9878, коммерчески доступный от компании Bluestar Silicones. Такой материал входит в состав неионного эмульгатора.
Линейный блочный силиконовый сополимер
[00121] Линейный блочный силиконовый сополимер, используемый в композиции изобретения, представляет собой не поперечно связанный блочный сополимер, полученный путем удлинения цепей, а не их связывания.
[00122] Термин «блочный сополимер» (или «последовательный сополимер») обозначает полимер, содержащий, по меньшей мере, два отдельных блока (последовательности). Каждый блок полимера является результатом одного типа мономера или нескольких типов различных мономеров. Это означает, что каждый блок может состоять из гомополимера или сополимера, причем этот сополимер, составляющий блок, может быть, в свою очередь, случайным или чередующимся сополимером.
[00123] Линейный блочный силиконовый сополимер, используемый в композиции изобретения, предпочтительно содержит по меньшей мере два различных силиконовых блока, и каждый блок полимера получен из одного типа силиконового мономера или из нескольких типов различных силиконовых мономеров, как указано ниже.
[00124] Следует также отметить, что сополимер является «линейным»; другими словами, структура полимера не является ни разветвленной, ни звездообразно разветвленной, ни пересаженной.
[00125] Линейный блочный силиконовый сополимер преимущественно получают в форме частиц в дисперсии в водной среде.
[00126] Водная дисперсия частиц блока сополимера представляет собой эмульсию «силикон-в-воде» (Sil/W), масляные глобулы которой состоят из силикона высокой степени вязкости, так что эти глобулы, по-видимому, образуют «мягкие частицы».
[00127] Размер частиц линейного блочного силиконового сополимера может широко варьироваться. Предпочтительно, чтобы в настоящей патентной заявке частицы линейного блочного силиконового сополимера имели средний размер - менее или равный 2 мкм и предпочтительно менее или равный 1 мкм.
[00128] Водные дисперсии частиц линейного блочного силиконового сополимера, используемые в композиции изобретения, могут быть получены, в частности, из тех, которые описаны в документе ЕР-А-874017, описание которого прикреплено здесь в виде ссылки. С помощью этого документа можно, в частности, получить силиконовые сополимеры, составляющие эти частицы, путем реакции удлинения цепи в присутствии катализатора, начиная, по меньшей мере, с:
- (а) один полисилоксан (i), имеющий по меньшей мере одну реакционноспособную группу и предпочтительно одну или две реакционноспособные группы на молекулу; а также
- (b) одно кремнийорганическое соединение (ii), которое реагирует с полисилоксаном (i) посредством реакции удлинения цепи.
[00129] В частности, полисилоксан (i) получен из соединений формулы (I):
в которой R1 и R2 независимо друг от друга обозначают углеводородную группу, имеющую от 1 до 20 атомов углерода и предпочтительно от 1 до 10 атомов углерода, таких как метил, этил, пропил или бутил, или арильную группу, такую как фенил, или реакционноспособную группу, и n представляет собой целое число больше 1, обеспечивающее наличие среднего числа между одной и двумя реакционноспособными группами на полимер.
[00130] Под термином «реакционноспособная группа» понимают любую группу, способную реагировать с кремнийорганическим соединением (ii) с образованием блочного сополимера. В качестве реакционноспособных групп можно назвать водород; алифатически ненасыщенные группы и, в частности, винильные, аллильные или гексенильные группы; гидроксильную группу; алкоксигруппы, такие как метокси-, этокси- или пропоксигруппы; алкоксиалкоксигруппы; ацетоксигруппу; аминогруппы и их смеси. Предпочтительно, чтобы более 90%, а лучше - более 98% реакционноспособных групп находились в конце цепи, то есть чтобы радикалы R2 составляли более 90% и даже 98% реакционноспособных групп. N может, в частности, быть целым числом от 2 до 100, предпочтительно от 10 до 30 и еще лучше от 15 до 25.
[00131] Полисилоксаны формулы (I) представляют собой линейные полимеры, то есть содержащие несколько разветвлений и обычно менее 2% молей силоксановых звеньев. Более того, группы R1 и R2 могут быть замещены аминогруппами, эпоксигруппами, серосодержащими, кремнийсодержащими или кислородсодержащими группами.
[00132] Предпочтительно, чтобы по меньшей мере 80% групп R1 представляли собой алкильные группы и, еще лучше, метильные группы.
[00133] Предпочтительно, чтобы реакционноспособная группа R2 на конце цепи представляла собой алифатически ненасыщенную группу и, в частности, винильную группу.
[00134] В частности, можно упомянуть полисилоксаны (i) диметилвинилсилоксиполидиметилсилоксана, соединения формулы (I), в котором радикалы R1 являются метильными радикалами, а радикалы R2 на конце цепи являются винильными радикалами, тогда как другие два радикала R2 являются метильными радикалами.
[00135] Органосилоксановое соединение (ii) может быть выбрано из полисилоксанов формулы (I) или соединений, действующих как удлинитель цепи. Если это соединение формулы (I), полисилоксаны (i) будут содержать первую реакционноспособную группу, а кремнийорганическое соединение (ii) будет содержать вторую реакционноспособную группу, которая будет вступать в реакцию с первой. Если это средство, удлиняющее цепь, то можно использовать силаном, силоксаном (дисилоксаном или трисилоксаном) или силазаном. Предпочтительно, кремнийорганическое соединение (ii) представляет собой жидкий оргагидрополисилоксан согласно формуле (II):
где n представляет собой целое число больше 1 и предпочтительно больше 10, например, в интервале от 2 до 100, предпочтительно от 10 до 30 и еще лучше от 15 до 25. Согласно конкретному варианту использования изобретения n равно 20.
[00136] Линейные блочные силиконовые сополимеры, используемые в соответствии с изобретением, преимущественно лишены оксиалкиленовой группы (групп), в частности лишены оксиэтиленовой и/или оксипропиленовой группы (групп).
[00137] Катализатор реакции между полисилоксаном и кремнийорганическим соединением может быть выбран из металлов и, в частности, из платины, родия, олова, титана, меди и свинца. Предпочтительны платина или родий.
[00138] Дисперсия частиц линейного блочного силиконового сополимера, используемого в композиции изобретения, может быть получена, в частности, путем смешивания (а) воды, (б) по меньшей мере одного эмульгатора, (с) полисилоксана (i), (D) кремнийорганического соединения (ii) и (е) катализатора. Предпочтительно, чтобы одна из составляющих - (с), (d) или (е) - добавлялась к смеси последней, чтобы реакция удлинения цепи начиналась только в дисперсии.
[00139] Можно назвать эмульгаторы, которые могут быть использованы в процессе, описанном выше, для получения водной дисперсии частиц неионных или ионных (анионных, катионных или амфотерных) эмульгаторов. Они предпочтительно представляют собой неионные эмульгаторы, которые могут быть получены из полиалкиленгликолевых эфиров жирного спирта, содержащего от 8 до 30 атомов углерода и предпочтительно от 10 до 22 атомов углерода; полиоксиалкиленовых и, в частности, полиоксиэтиленированных алкиловых сложных эфиров сорбита, причем алкильный радикал должен содержать от 8 до 30 атомов углерода и предпочтительно от 10 до 22 атомов углерода; полиоксиалкиленовых и, в частности, полиоксиэтилированных алкиловых эфиров, где алкильный радикал содержит от 8 до 30 атомов углерода и предпочтительно от 10 до 22 атомов углерода; полиэтиленгликолей; полипропиленгликолей; диэтиленгликолей; и их смесей. Количество эмульгатора(ов) обычно составляет от 1 до 30% массы, включая все их диапазоны и поддиапазоны, в расчете на общую массу реакционной смеси.
[00140] Эмульгатор, используемый для получения водной дисперсии частиц, предпочтительно выбирают из простых полиэтиленгликолевых эфиров жирных спиртов и их смесей, и в частности простых эфиров полиэтиленгликолей спиртов, содержащих 12 или 13 атомов углерода и от 2 до 100 оксиэтиленовых звеньев, и предпочтительно из от 3 до 50 оксиэтиленовых единиц и их смесей. Можно упомянуть, например, С12-С13 Pareth-3, С12-С13 Pareth-23 и их смеси.
[00141] Согласно конкретному варианту использования изобретения дисперсию частиц силиконового сополимера получают из диметилвинилсилоксиполидиметилсилоксана (или дивинилдиметикона) в виде соединения (i) и (II) по формуле, предпочтительно n=20, в качестве соединения (ii) предпочтительно присутствует катализатор платинового типа, и дисперсию частиц предпочтительно получают в присутствии С12-С13 Pareth-3 и С12-С13 Pareth-23 в качестве эмульгаторов.
[00142] В качестве дисперсии частиц силиконового сополимера можно использовать, в частности, продукт под торговой маркой HMW 2220 фирмы Dow Corning (название CTFA: дивинилдиметикон/диметиконовый сополимер/С12-С13 Pareth-3/С12-С13 Pareth-23), который представляет собой 60-процентную водную дисперсию сополимера дивинилдиметикон/диметикон и содержит С12-С13 Pareth-3 и С12-С13 Pareth-23, причем указанная дисперсия содержит приблизительно 60% веса сополимера, 2,8% веса С12-С13 Pareth-23, 2% веса С12-С13 Pareth-3 и 0,31% веса консервантов, а остальная часть до 100% представляет собой воду.
РАСТВОРИТЕЛЬ
[00143] Растворитель (также обозначенный как «дополнительный растворитель»), который может дополнительно содержать композиции настоящего изобретения, представляет собой отдельный компонент из растворителя/среды/носителя, включающий дисперсию, содержащую пленкообразующие латексные полимеры или дисперсию, содержащую по меньшей мере, один силиконовый латексный полимер настоящего изобретения.
[00144] Дополнительный растворитель настоящего изобретения может быть выбран из воды, по меньшей мере одного органического растворителя и их смесей.
[00145] Вода может быть использована в количестве приблизительно 95%, 90%, 80%, 70%, 60%, 50%, 40%, 30%, 20%, 10%, 5% от массы или менее относительно общей массы композиций. Кроме того, вода может присутствовать в композициях настоящего изобретения в количестве от примерно 20 до примерно 95% массы или от примерно 50 до примерно 90% массы или от примерно 60 до примерно 80% массы, включая все их диапазоны и поддиапазоны, в расчете на общую массу композиции настоящего изобретения.
[00146] В других вариантах использования вода может присутствовать в композициях настоящего изобретения в количестве по меньшей мере 95%, 90%, 80%, 70%, 60%, 50%, 40%, 30%, 20%, 10%, 5% веса или меньше, относительно общей массы композиций.
[00147] Подходящие органические растворители могут быть получены из летучих и нелетучих органических растворителей.
[00148] Подходящими органическими растворителями являются обычно С1-С4 низшие спирты, гликоли, полиолы, простые эфиры полиолов, углеводороды и масла. Примеры органических растворителей включают этанол, изопропиловый спирт, бензиловый спирт, фенилэтиловый спирт, пропиленгликоль, пентиленгликоль, гексиленгликоль, глицерин и их смеси.
[00149] Другие подходящие органические растворители включают гликолевые эфиры, например этиленгликоль и его простые эфиры, такие как монометиловый эфир этиленгликоля, монопропиловый эфир этиленгликоля, монобутиловый эфир этиленгликоля, пропиленгликоль и его простые эфиры, такие как монометиловый эфир пропиленгликоля, пропилен монопропиловый эфир гликоля, монобутиловый эфир пропиленгликоля, дипропиленгликоль и простые алкиловые эфиры диэтиленгликоля, такие как простой моноэтиловый эфир диэтиленгликоля, простой диэтиленгликольмонобутиловый эфир и н-бутиловый эфир дипропиленгликоля. Гликолевые эфиры коммерчески доступны от The Dow Chemical Company под марками DOW E-series и DOW P-series. Один предпочтительный простой гликолевый эфир для использования в настоящем изобретении представляет собой н-бутиловый эфир дипропиленгликоля, известный под торговой маркой DOWANOL DPnB.
10
40
[00150] Подходящие органические растворители также включают синтетические и углеводородные масла, минеральное масло, петролатум и углеводороды С-С, которые могут быть алифатическими (с прямой, разветвленной или циклической цепью), ароматическими, арилалифатическими, такими как парафины, изопарафины, изододеканы, ароматические углеводороды, полибутен, гидрированный полиизобутен, гидрированный полидецен, полидецен, сквален, вазелин и изопарафины, силиконовые масла, фторсодержащие масла и их смеси.
[00151] Термин «масло на углеводородной основе» или «углеводородное масло» относится к маслам, в основном содержащим атомы водорода и углерода и, возможно, атомы кислорода, азота, серы и/или фосфора. Типичные примеры углеводородных масел включают масла, содержащие от 8 до 16 атомов углерода, и особенно разветвленные С8С16-алканы (также известные как изопарафины), например, изододекан (также известный как 2,2,4,4,6 пентаметилгептан), изодекан и изогексадекан.
[00152] Примеры силиконовых масел, которые могут быть полезны в настоящем изобретении, включают в себя нелетучие силиконовые масла, такие как полидиметилсилоксаны (ПДМС), полидиметилсилоксаны, содержащие алкильные или алкоксигруппы, которые являются боковыми и/или конечными силиконовой цепи, причем каждая из этих групп содержит от 2 до 24 атомов углерода и фенилсиликонов, например фенилтриметиконов, фенилдиметиконов, фенилтриметилсилоксидифенилсилоксанов, дифенилдиметиконов, дифенилметилдифенилтрисилоксанов и 2 фенилэтилтриметилсилоксисиликатов, а также диметиконов или фенилтриметиконов с вязкостью менее или равной 100 сСт.
[00153] Другие примеры силиконовых масел, которые могут быть полезны в настоящем изобретении, включают летучие силиконовые масла, такие как линейные или циклические силиконовые масла, особенно те, которые имеют вязкость (8×10 6 м 2/с) и содержат от 2 до 10 атомов кремния и, в частности, от 2 до 7 атомов кремния, причем указанные силиконы необязательно содержат алкильные или алкоксигруппы, содержащие от 1 до 10 атомов углерода. Конкретные примеры включают диметиконы с вязкостью 5 и 6 сСт - октаметилциклотетрасилоксан, декаметилциклопентасилоксан, додекаметилциклогексасилоксан, гептаметилгексилтрисилоксан, гептаметилоктилтрисилоксан, гексаметилдисилоксан, октаметилтрисилоксан, декаметилтетрасилоксан и додекаметилпентасилоксан и их смеси.
[00154] Типичные примеры фторсодержащих масел, которые могут быть пригодны для использования в настоящем изобретении, включают летучие флюровые масла, такие как нонафторметоксибутан и перфторметилциклопентан.
[00155] Количество органического растворителя/соединения, присутствующего в композициях настоящего изобретения, может составлять от около 0,5% до около 95% или от около 0,5% до около 80% или от около 0,5% до около 60% или от примерно 0,5% до примерно 40%, или от примерно 0,5% до примерно 30%, или от примерно 0,5% до примерно 20%, и в некоторых вариантах использования от примерно 0,5% до примерно 15% по весу или предпочтительно от примерно 1% до примерно 10% по весу или более предпочтительно от примерно 1,5% до примерно 8% по массе или от примерно 2% до примерно 6% по массе, включая все диапазоны и поддиапазоны, в расчете на общий вес композиции.
[00156] В некоторых вариантах использования количество органического растворителя/соединения, присутствующего в композициях настоящего изобретения, составляет примерно 2, примерно 2,5, примерно 3, примерно 3,5, примерно 4, примерно 4,5, примерно 5%, примерно 5,5% или примерно 6% по весу, включая все их диапазоны и поддиапазоны, в расчете на общую массу композиции.
[00157] В некоторых других вариантах количество органического растворителя/соединения, присутствующего в композициях настоящего изобретения, составляет приблизительно 95, 90, 85, 80, 75, 70, приблизительно 65%, приблизительно 60% или приблизительно 55% веса, включая их все диапазоны и поддиапазоны, в расчете на общую массу композиции.
[00158] В некоторых вариантах использования дополнительный растворитель в композициях настоящего изобретения включает как воду, так и органические растворители/соединения, полученные из летучих, нелетучих органических растворителей и их смесей.
[00159] Предпочтительные примеры органических растворителей/соединений включают летучие органические растворители, такие как С2-С4 моноспирты: этанол, изопропиловый спирт, бутанол, полиолы, такие как С2-С6-гликоли: пропиленгликоль, бутиленгликоль, пентиленгликоль, гексиленгликоль, изододекан, летучие эфиры полиолов, эфиры летучих гликолей, ацетон, пропиленкарбонат, бензиловый спирт и их смеси. В некоторых вариантах использования количество летучего органического растворителя/соединения не превышает 55% массы по отношению к массе композиции настоящего изобретения.
[00160] В других вариантах использования предпочтительно, чтобы количество летучего органического растворителя/соединения не превышало 20% массы по отношению к массе композиции настоящего изобретения.
[00161] В вариантах использования предпочтительно, чтобы количество летучего органического растворителя/соединения не превышало 10% массы по отношению к массе композиции настоящего изобретения.
[00162] В предпочтительных вариантах количество летучего органического растворителя/соединения не превышает 6% массы по отношению к массе композиции настоящего изобретения.
[00163] Другие предпочтительные примеры органических растворителей/соединений включают нелетучие органические растворители, такие как углеводороды, углеводороды с прямой цепью, нелетучие силиконовые масла, минеральное масло, полибутен, гидрированный полиизобутен, гидрированный полидецен, полидецен, сквален, петролатум, изопарафины, нелетучие простые эфиры гликолей и их смеси.
[00164] В некоторых вариантах использования предпочтительно, чтобы количество нелетучего органического растворителя/соединения не превышало 40% массы по отношению к массе композиции настоящего изобретения.
[00165] В других вариантах использования предпочтительно, чтобы количество нелетучего органического растворителя/соединения не превышало 20% массы по отношению к массе композиции настоящего изобретения.
[00166] В вариантах использования предпочтительно, чтобы количество нелетучего органического растворителя/соединения не превышало 10% массы по отношению к массе композиции настоящего изобретения.
[00167] В предпочтительных вариантах использования настоящего изобретения по меньшей мере один органический растворитель получают из этанола или простого гликолевого эфира, например, дипропиленгликоль-н-бутилового эфира, известного под торговым наименованием DOWANOL DPnB, изододекана, минерального масла, пропиленгликоля, пентиленгликоля, гексиленгликоля, глицерина и их смеси.
[00168] В некоторых вариантах использования настоящего изобретения по меньшей мере один органический растворитель получен из этанола.
[00169] В некоторых других вариантах вода и/или по меньшей мере один органический растворитель не добавлен отдельно в качестве ингредиента в композиции настоящего изобретения, так что вода и/или по меньшей мере один органический растворитель присутствует в композициях настоящего изобретения, когда сопровождает один или несколько ингредиентов исходного материала, например, пленкообразующие латексные полимеры или силиконовый латексный полимер.
Методы изготовления
[00170] Композиции изобретения могут, согласно, по меньшей мере, некоторым примерным вариантам использования, быть получены с помощью способа, включающего по меньшей мере следующие стадии, хотя любой способ, который дает композицию, как описано здесь, предполагается находящимся в пределах объема раскрытия.
[00171] Композиции настоящего изобретения могут быть получены с помощью процесса, включающего по меньшей мере следующие стадии:
A. Объединение:
(a) одного или нескольких латексных полимеров, полученных из полиакриловых, полиуретановых латексных полимеров и их смесей;
(b) дисперсии частиц по меньшей мере одного силиконового латексного полимера;
и, необязательно,
(c) растворителя;
где весовое отношение по меньшей мере одного силиконового латексного полимера (b) к латексным полимерам (а) составляет от примерно 10:1 до примерно 1:10; а также
B. Смешивание компонентов (А) для формирования состава для укладки волос; а также в котором композиция образует пленку, модуль упругости которой составляет около 1 ГПа, а деформация под напряжением при 10 МПа составляет менее примерно 70%.
[00172] В некоторых вариантах использования латексные полимеры (а) выбраны из:
(i) полимер А, имеющий модуль Юнга в диапазоне от примерно 0,1 МПа до примерно 10 МПа и деформацию под напряжением в 10 МПа по меньшей мере около 1%; а также
(ii) полимер В, имеющий модуль Юнга в пределах от примерно 10 МПа до примерно 5 ГПа и деформацию под напряжением в 10 МПа менее примерно 5%.
[00173] Кроме того, в соответствии с вышеописанным способом могут быть добавлены другие активные ингредиенты, такие как полимеры, отличные от латексного полимера (а) и/или силиконового латексного полимера (b), и другие дополнительные ингредиенты, как описано выше, для получения дисперсии.
[00174] В одном варианте использования латексный полимер (а) и/или силиконовый латексный полимер (b) предпочтительно получают в виде дисперсии в водной и/или водорастворимой непрерывной фазе. Такая дисперсия также может быть описана как эмульсия «масло-в-воде» или дисперсия масла в воде или водная дисперсия.
[00175] Водная и/или водорастворимая непрерывная фаза, пригодная для использования в дисперсиях, содержащих латексный полимер (а) и/или силиконовый латексный полимер (b), изобретения предпочтительно включает воду, такую как деминерализованная вода или сочетание воды и водорастворимого растворителя.
[00176] Среди водорастворимых растворителей, которые могут использоваться в дисперсиях изобретения, можно упомянуть, в частности, одноатомные спирты, содержащие от 3+ атомов углерода, гликоли, простые эфиры гликолей и полиолы, например, глицерин, этиленгликоль пропиленгликоль, бутиленгликоль, каприлилгликоль, гексиленгликоль, дипропиленгликоль, диэтиленгликоль, ксилит, сорбит, маннит, мальтит и полиэтиленгликоль или их смеси, кетоны С3 и С4 и альдегиды С2-С4 и их смеси.
[00177] Для целей настоящего изобретения термин «водорастворимый растворитель» предназначен для обозначения соединения, которое является жидким при комнатной температуре и смешиваемым с водой (смешиваемость в воде более 50% массы при 25°С и при атмосферном давлении).
[00178] Согласно еще одному иллюстративному варианту использования, дисперсии могут содержать деминерализованную или деионизированную воду в качестве непрерывной водной фазы.
СОСТАВЫ
[00179] Как описано здесь, иллюстрированные композиции в соответствии с описанием могут включать латексные полимеры, выбранные из акриловых латексов и полиуретановых латексных полимеров, дисперсии частиц по меньшей мере одного силиконового латексного полимера; и необязательно растворителя; где весовое соотношение по меньшей мере одного силиконового латексного полимера (b) и латексного полимера (а) составляет от примерно 10:1 до примерно 1:10; и в котором композиция образует пленку, имеющую модуль Юнга, изменяющийся примерно на 1 ГПа, а напряжение при давлении в 10 МПа составляет менее чем около 70%.
[00180] В некоторых вариантах использования латексный полимер (а) получают из: полимера А, имеющего модуль Юнга в пределах от примерно 0,1 МПа до примерно 10 МПа и деформацию под напряжением в 10 МПа по меньшей мере примерно 0,1%; и полимера В, имеющего модуль Юнга в пределах от примерно 10 МПа до примерно 5 ГПа и деформацию под напряжением в 10 МПа менее чем около 5%.
[00181] Латексные частицы в этом изобретении имеют средний диаметр от примерно 50 нм до примерно 800 нм, предпочтительно от примерно 100 нм до примерно 500 нм. Латексные полимеры в композиции настоящего изобретения должны сохранять форму частиц в растворе, то есть раствор латекса не может быть прозрачным. В одном варианте использования, если композиция содержит спирты, латексные полимеры находятся в форме частиц при удалении спиртов.
[00182] В некоторых вариантах использования латексный полимер присутствует в диапазоне от приблизительно 0,25% до приблизительно 10% от веса, таком как приблизительно от 0,25% до приблизительно 9% по массе, или приблизительно от 0,25% до приблизительно 8% от веса, например, от примерно 0,5 до примерно 5% массы или от примерно 1 до примерно 5% массы в расчете на общую массу композиции, включая все диапазоны и поддиапазоны.
[00183] В некоторых вариантах использования, когда используют более одного латексного полимера, то есть используют, по меньшей мере, два латексных полимера, полученные из полимеров акрилового латекса и полиуретановых латексных полимеров, латексные полимеры присутствуют в комбинированном количестве в пределах от 0,1% до примерно 30% от массы, например от около 0,1 до около 25% от массы, от около 0,2 до около 20% от массы, от около 0,2 до около 15% от массы, от примерно 0,25% до примерно 10% от массы, от около 0,25 до около 8% от массы, от примерно 0,5 до примерно 5% от массы, от примерно 1 до примерно 3% от массы или менее примерно 30% от массы, или ниже примерно 20% от массы, или менее приблизительно 10% от массы в пересчете на общую массу композиции, включая все диапазоны и поддиапазоны. В качестве примера комбинированное количество латексных полимеров может составлять примерно 0,1, примерно 0,5, примерно 1, примерно 2, примерно 3, примерно 4, примерно 5, примерно 6, примерно 7, примерно 8, примерно 9, примерно 10, примерно 11, примерно 12, примерно 13, примерно 14, примерно 15, примерно 16, примерно 17, примерно 18, примерно 19, приблизительно 20, приблизительно 21, приблизительно 22, приблизительно 23, приблизительно 24, приблизительно 25, приблизительно 26, приблизительно 27, приблизительно 28, приблизительно 29 или приблизительно 30% от массы, в расчете на общий вес композиции.
[00184] По меньшей мере в одном иллюстрированном варианте объединенное количество латексных полимеров составляет менее примерно 10% массы, например, менее 5% массы в пересчете на общую массу композиции.
[00185] В соответствии с различными вариантами раскрытия массовое соотношение по меньшей мере двух латексных полимеров, например, полимера А и полимера В может находиться в интервале от примерно 10:1 до примерно 1:10, например, от около 9:1 до около 1:9, от около 8:1 до около 1:8, от около 7:1 до около 1:7, от около 6:1 до около 1:6, от около 5:1 до около 1:5, от около 4:1 до около 1:4, от около 3:1 до около 1:3 или от около 2:1 до около 1:2, включая все диапазоны и поддиапазоны.
[00186] В соответствии с другими вариантами раскрытия массовое соотношение по меньшей мере двух латексных полимеров, например, полимера А и полимера В может находиться в диапазоне от примерно 5:1 до примерно 1:3 или от примерно 3:1 до примерно 1:6, включая все диапазоны и поддиапазоны.
[00187] Согласно различным вариантам использования изобретения массовое отношение полимера А к полимеру В составляет приблизительно 10:1, приблизительно 9:1, приблизительно 8:1, приблизительно 7:1, приблизительно 6:1, приблизительно 5:1, 4:1, примерно 3:1, примерно 2:1, примерно 1,85:1, примерно 1:1, примерно 1:2, примерно 1: 3, примерно 1: 4, приблизительно 1:6, приблизительно 1:7, приблизительно 1:8, приблизительно 1:9 или приблизительно 1:10.
[00188] По меньшей мере в некоторых иллюстрированных вариантах использования, в которых латексные полимеры в композиции настоящего изобретения включают акриловые и полиуретановые латексные полимеры, полимер А получают из латексных полимеров, имеющих модуль Юнга в пределах от около 0,1 МПа до примерно 10 МПа и деформации под напряжением в 10 МПа, по меньшей мере, примерно 0,1%, а полимер В получают из латексных полимеров, имеющих модуль Юнга в пределах от примерно 10 МПа до примерно 5 ГПа и деформацию под напряжением в 10 МПа, менее чем около 5%, различные весовые соотношения полимера А и полимера В могут быть выбраны так, чтобы соответствовать различным способам укладки волос. Только в качестве примера весовое соотношение полимера А и полимера В в диапазоне от примерно 1:10 до примерно 1:1 может в некоторых вариантах использования обеспечивать высокий уровень удерживания стиля; весовое отношение полимера А к полимеру В в диапазоне от примерно 5:1 до примерно 10:1 в некоторых вариантах использования может обеспечивать удержание стиля от среднего до высокого уровня; и весовое отношение полимера А к полимеру В в диапазоне от примерно 3:1 до примерно 10:1 в некоторых вариантах использования может обеспечить легкий и средний уровень удержания стиля.
[00189] По меньшей мере в некоторых иллюстрированных вариантах использования, когда полимер А получают из полиуретановых латексных полимеров, имеющих модуль Юнга в пределах от примерно 0,1 МПа до примерно 10 МПа и деформацию под напряжением в 10 МПа, по меньшей мере примерно 0,1%, а полимер В получают из акриловых латексных полимеров, имеющих модуль Юнга в диапазоне от примерно 10 МПа до примерно 5 ГПа и деформацию под напряжением в 10 МПа, менее чем около 5%, различные весовые соотношения полимера А и полимера В могут находиться в интервале от примерно 10:1 до примерно 1:10, например от около 9:1 до около 1:9, от около 8:1 до около 1:8, от около 7:1 до около 1:7, около 6:1 до около 1:6, от около 5:1 до около 1:5, от около 4:1 до около 1:4, от около 3:1 до около 1:3 или от около 2:1 до около 1:2, включая все диапазоны и поддиапазоны.
[00190] В соответствии с другими вариантами использования изобретения массовое соотношение по меньшей мере двух латексных полимеров, то есть полимера А, полученного из полиуретанового латексного полимера и полимера В, полученного из акрилового латексного полимера, составляет примерно 1:3 или примерно 3:1, или около 1:2, или около 2:1, или около 1:1.
[00191] В некоторых вариантах использования, по меньшей мере, один силиконовый латексный полимер присутствует в качестве полимерного активного материала в диапазоне от около 0,25 до около 8% от веса, например, от около 0,25% до около 7,5% веса, от примерно 0,5% до примерно 7%, от примерно 1% до примерно 5% или от примерно 1% до примерно 3% от массы в пересчете на общую массу композиции, включая все диапазоны и поддиапазоны.
[00192] В соответствии с различными вариантами использования изобретения весовое соотношение, по меньшей мере, одного силиконового латексного полимера к одному или более латексному полимеру может находиться в диапазоне от примерно 10:1 до примерно 1:10, например, от около 9:1 до около 1:9, от около 8:1 до около 1:8, от около 7:1 до около 1:7, от около 6:1 до около 1:6, от около 5:1 до около 1:5 и от около 4:1 до около 1:4, от 3:1 до 1:3 или от 2:1 до 1:2, включая все диапазоны и поддиапазоны.
[00193] В соответствии с некоторыми вариантами раскрытия весовое соотношение, по меньшей мере, одного силиконового латексного полимера к одному или более латексному полимеру может находиться в диапазоне от примерно 5:1 до примерно 1:3, предпочтительно от примерно 3:1 до около 1:3, включая все диапазоны и поддиапазоны.
[00194] В соответствии с различными вариантами использования изобретения весовое соотношение по меньшей мере одного силиконового латексного полимера к одному или более латексному полимеру составляет приблизительно 10:1, приблизительно 9:1, приблизительно 8:1, приблизительно 7:1, приблизительно 6:1, приблизительно 5:1, приблизительно 4:1, приблизительно 3:1, приблизительно 2:1, приблизительно 1,85:1, приблизительно 1:1, приблизительно 1: 2, приблизительно 1:5, приблизительно 1:5,6, приблизительно 1:6, приблизительно 1:7, приблизительно 1:8, приблизительно 1:9 или приблизительно 1:10.
[00195] Композиции настоящего изобретения могут дополнительно содержать растворитель. Растворитель может быть получен из воды, косметически приемлемого органического растворителя или смеси воды и косметически приемлемого органического растворителя. В различных вариантах использования косметически приемлемые органические растворители могут быть смешиваемыми с водой, например, органическими растворителями. Смесь, способная образовывать при 25°С однородную смесь, является прозрачной. Например, косметически приемлемые органические растворители могут быть получены из низших моноспиртов, таких как те, которые содержат примерно от 1 до 5 атомов углерода, например этанол и изопропанол; полиолы, включая гликоли, такие как содержащие примерно от 2 до 8 атомов углерода, например пропиленгликоль, этиленгликоль, 1,3-бутиленгликоль, дипропиленгликоль, гексиленгликоль и глицерин; углеводороды, такие как, например, изододекан и минеральное масло; и силиконы, такие как диметиконы, циклометиконы и циклопентасилоксан; а также их смеси.
[00196] Растворитель добавляют к композиции изобретения отдельно от растворителя, присутствующего в водных дисперсиях латексных полимеров изобретения и/или в эмульсиях из смолы, содержащих дисперсию частиц по меньшей мере одного силикона, не являющегося акрилом.
[00197] Растворитель может присутствовать в количестве, изменяющемся приблизительно до 95%, например, от примерно 1% до примерно 90%, от примерно 5% до примерно 80% или от примерно 10% до примерно 60% от массы, на основе общей массы композиции, включая все диапазоны и поддиапазоны.
[00198] По меньшей мере в некоторых примерных вариантах использования частицы латексного полимера нерастворимы в растворителе композиции и, таким образом, остаются в виде частиц даже после испарения растворителя. Например, в вариантах использования, где композиция содержит спирт в качестве косметически приемлемого органического растворителя, частицы латекса могут оставаться в виде частиц при испарении спирта, например, когда композицию наносят на субстрат.
[00199] Композиции, согласно различным вариантам использования и раскрытия, могут содержать дополнительные компоненты. Такие компоненты известны специалистам в области техники или находятся в пределах способностей специалистов в области техники и определяются в зависимости от конкретного применения, например, конкретный компонент и/или его количество. Такие компоненты включают в себя дисперсии воска, масляную фазу, содержащую жирные вещества, включая масла, воски и масляные гелеобразователи, поверхностно-активные вещества, пленкообразующие полимеры, отличные от пленкообразующих латексных полимеров, модификаторы реологии, загустители, эмульгаторы, структурирующие средства, пропелленты, витамины, растительные экстракты, средства, придающие сияние, кондиционирующие средства и их смеси.
[00200] В некоторых вариантах использования дисперсии воска, которые могут дополнительно присутствовать в композициях настоящего изобретения, содержат частицы, имеющие объемное распределение по размерам частиц с пиками в диапазоне от 1 мкм до 100 мкм, где частицы содержат по меньшей мере один воск, имеющий точку плавления выше 35°С, смесь поверхностно-активных веществ, включающую неионное поверхностно-активное вещество и ионное поверхностно-активное вещество, воду и, необязательно, масляный гелеобразователь.
[00201] В различных иллюстрированных вариантах использования дисперсия воска может быть приготовлена с использованием смеси поверхностно-активных веществ, содержащей комбинацию неионных и ионных поверхностно-активных веществ после процесса эмульгирования.
[00202] Частицы, содержащие дисперсию воска настоящего изобретения, могут быть получены из частиц натуральных и синтетических восков. Природные воски могут включать, например, одну комбинацию растительных, минеральных или нефтяных восков. Они, как правило, представляют собой сложные эфиры жирных кислот и длинноцепочечных спиртов. Восковые эфиры получают из различных карбоновых кислот и жирных спиртов. Воски, содержащие твердую восковую частицу настоящего изобретения, также могут быть известны как твердые липиды.
[00203] Примеры восков, содержащих частицы дисперсии воска настоящего изобретения, включают воски, гидрогенизированные алкиловые оливковые эфиры. такие как гидрогенизированный миристиловый оливковый эфир и гидрированный стеариловый оливковый эфир (коммерчески доступный под торговым наименованием «фитовакс оливковое»), сополимер VP/эйкозен, коммерчески доступный от поставщика ISP под торговыми наименованиями, Antaron V 220 или Ganex V 220F, карнаубский воск, канделильский воск, воск восковой, японский воск, пробковый воск или сахарный тростниковый воск, рисовый воск, горный воск, парафиновый воск, лигнитный воск или микрокристаллический воск, церезин или озокерит, глицериды пальмового ядра/гидрированные пальмоглицериды и гидрогенизированные масла, такие как гидрогенизированное касторовое масло или масло жожоба, сахарный тростник, ретамо, лавровый лист, рисовые отруби, соя, касторовое, эспарто, японские воски, гидроксиоктакозанилгидроксистеарат, китайский воск, цетилпальмитат, ланолин, шеллак и спермацеты; синтетические воски, такие как углеводородного типа и полиэтиленовые воски, полученные при полимеризации или сополимеризации этилена, и воски Фишера-Тропша или другие сложные эфиры жирных кислот, такие как октакозанилстеарат, глицериды, которые являются твердыми при температурах выше 35°С, силиконовые воски, такие как алкил- или алкоксидиметиконы, имеющие алкильную или алкоксигруппу в диапазоне от 10 до 45 атомов углерода, сложные эфиры поли (ди)метилсилоксана, которые являются твердыми при 30°С, и эфирная цепь которых содержит по меньшей мере 10 атомов углерода, или ди(1,1,1-триметилолпропан)тетрастеарат, который продается или производится Heterene под названием HEST 2T-4S, и их смеси.
[00204] Другие примеры восков или твердых липидов включают ди- и триглицериды С20-40, включая те, которые содержат ненасыщенные жирные кислоты, С20-40 жирные спирты, С2-40 жирные амины, их соединения и стерины. Другие примеры включают Hest 2T-5E-4S, тетрахлорид дитриметилолпропана, Koster BK-34, фторполиметилалкилдиметилсилоксан, смесь дилаурил-адипата и дитетрадециладипината, масло Astrocaryum MuruMuru Seed Butter, Myrica Pubescens Wax, PEG-70 Манго глицериды, оксипропилированный ланолиновый воск, и гидрогенизированные кокоглицериды.
[00205] Другие подходящие воски включают вольфы из силсесквиоксановой смолы, такие как С30-45 алкилдиметилсилилпропилсилсесквиоксан, коммерчески доступный как Dow Corning SW-8005 С30 Resin Wax, от компании Dow Corning, такой как описан в WO 2005/100444.
[00206] Количество частиц, присутствующих в дисперсии воска в соответствии с различными вариантами использования, может составлять примерно 10-60%, например, примерно 15-50%, примерно 20-45% или примерно 25-40% от веса, включая все диапазоны и поддиапазоны, в зависимости от веса дисперсии воска.
[00207] Композиции могут содержать масляную фазу, содержащую жирное вещество, выбранное из масел, восков, масляных гелеобразователей и их смесей. Масла включают натуральные масла, растительные масла и триглицериды.
[00208] В качестве масел растительного происхождения или синтетических триглицеридов, которые могут быть использованы в композиции изобретения в качестве жидких жировых веществ, примеры, которые могут быть упомянуты, включают триглицеридные масла растительного или синтетического происхождения, такие как триглицериды жидких жирных кислот, содержащие от 6 до 30 атомов углерода, например триглицериды гептановой или октановой кислоты, или альтернативы, например, подсолнечное масло, кукурузное масло, соевое масло, костное масло, виноградное ядро, масло семян кунжута, масло лесного ореха, масло абрикоса, масло макадамии, масло арары, касторовое масло, масло авокадо, масло камелии, оливковое масло, триглицериды каприловой/каприновой кислоты, например, продаваемые компанией Stearineries Dubois или продаваемые под названиями MIGLYOL 810, 812 и 818 фирмой Dynamit Nobel, масло жожоба и масло ши.
[00209] Жидкие жирные эфиры, полученные из моноспиртов или триглицеридов растительного происхождения, предпочтительно будут использоваться в качестве эфиров согласно структуре изобретения.
[00210] Масла могут быть также получены из органических растворителей, описанных выше.
[00211] Воск(и), которые могут содержать масляную фазу, как правило, имеют температуру плавления выше 35°С и являются твердыми или полутвердыми при комнатной температуре.
[00212] Воски могут быть выбраны из частиц натуральных и синтетических восков. Природные воски могут включать, например, один или комбинацию растительных, минеральных или нефтяных восков. Они, как правило, представляют собой сложные эфиры жирных кислот и длинноцепочечных спиртов. Восковые эфиры получают из различных карбоновых кислот и различных жирных спиртов.
[00213] Масляный гелеобразователь может быть выбран из масляного гелеобразователя, содержащего по меньшей мере один стирольный блочный сополимер, полукристаллические полимеры, соединение на основе глутамида, полиамид и их смеси.
[00214] В различных вариантах использования композиция, описанная здесь, может иметь рН в диапазоне от примерно 2 до примерно 9, например, от примерно 3 до примерно 8 или от примерно 4 до примерно 7, включая все диапазоны и поддиапазоны.
Методы использования
[00215] Композиции настоящего изобретения можно наносить на субстраты, выбранные из кератиновых субстратов, таких как волосы.
[00216] Таким образом, в одном варианте использования предлагается способ покрытия кератинового субстрата, такого как волосы или кожа, при этом указанный способ включает нанесение на подложку любой из композиций настоящего изобретения.
[00217] В некоторых вариантах использования предлагается способ придания или изменения формы волос, при этом указанный способ включает нанесение на волосы любой из композиций настоящего изобретения.
[00218] Термин «придание формы волосам», используемый здесь, также может означать изменение строения волос.
[00219] В некоторых других вариантах использования предлагается способ укладки, при котором указанный способ включает нанесение на волосы любой из композиций настоящего изобретения.
[00220] В других вариантах использования применение внешних раздражителей, таких как физическая сила, например, очищение или расчесывание покрытого, или обработанного субстрата, возможно придание дополнительных преимуществ субстрату или волосам. Субстрат также может быть сформирован или размещен по желанию при воздействии внешних раздражителей.
[00221] Таким образом, предлагаются способы покрытия кератиновой подложки, такие как волосы, или придание или изменение формы волос или укладки, при этом указанный способ включает нанесение на подложку или волосы любой из композиций настоящего изобретения.
[00222] Термины «пленка» и «покрытие», используемые в данном документе в отношении композиции, которая наносится на поверхность подложки, такой как волосы, могут представлять собой непрерывную или прерывистую пленку, или покрытие, которое прилипает к субстрату.
[00223] Термин «прерывистый» означает, что в пленке или покрытии образуются разрывы, зазоры или перерывы, когда композиция настоящего изобретения наносится на подложку.
[00224] Композиции настоящего изобретения могут, в частности, представлять собой композиции для ухода за волосами, такие как укладка волос, выпрямление волос, завивка волос и продукты для обработки волос.
[00225] По меньшей мере, в некоторых примерных вариантах использования композиции находятся в любой форме композиций для укладки волос, таких как, например, гель, крем, пена, лосьон, эмульсия или жидкость, которые могут быть распылены или нанесены на волосы любым способом. В различных вариантах использования композиция может быть представлена в виде геля, мусса или спрея. По меньшей мере, в некоторых вариантах использования композицию можно наносить на волосы, сначала нанося композицию на руки, а затем контактировать с волосами при помощи рук; в других вариантах использования композиция может быть нанесена непосредственно на волосы, например, путем распыления или с использованием аппликатора (например, наконечника бутылки, шпателя, гребешка или кисти). Композиции в различных вариантах использования могут быть нанесены на волосы в качестве ухода при лечении.
[00226] В различных вариантах использования применение внешних раздражителей, таких как физическая сила, например, очищение или расчесывание, или прохождение пальцев через волосы, может быть желательным в рамках процесса укладки волос. В качестве примера, только до, во время или после нанесения композиции на влажные или сухие волосы, волосы могут дополнительно обрабатываться указанными внешними раздражителями. По меньшей мере в некоторых вариантах использования волосы также могут быть сформированы или расположены по желанию, при воздействии внешних раздражителей.
[00227] Вышеописанные способы настоящего изобретения могут дополнительно включать стадию стилизации или придания формы волосам с использованием средств для укладки или формирования прически.
[00228] Вышеописанные способы настоящего изобретения позволяют формировать/повторно формировать или повторно размещать волосы на голове, например, выпрямлять волосы, скручивать волосы, переопределять завиток волос или ламинировать волосы, и повторять этапы указанного способа столько раз, сколько требуется, и без необходимости повторного нанесения композиции и/или повторного смачивания волос.
[00229] Как описано, композиции согласно раскрытию могут придать пленку субстрату, например, на волосах или на руке во время или после нанесения на волосы. Удивительно, что пленка, образованная композицией, может быть чистой, а не липкой или не жирной, как при традиционном уходе за волосами и укладке. Также удивительно, что композиция может придать волосам ощущение «пленки», которое оставит волосы относительно естественными и чистыми, но имеет гибкое покрытие, не оставляя остатка, позволяя волосам быть упругими, с небольшим количеством спутанных или секущихся волос, может придавать относительную выразительность отдельным завиткам, управлять стилем, объемом и блеском и/или может обеспечивать относительно долговременную стойкость укладки. Кроме того, по меньшей мере в некоторых вариантах использования композиции не являются липкими. Таким образом, пользователь композиций для волос в соответствии с различными вариантами использования, описанными здесь, может, таким образом, чувствовать, что композиция не выделяется или «невидима», но все же эффективно удаляется и/или удерживает волосы в нужном состоянии. Кроме того, композиции могут иметь эффективные свойства укладки и/или фиксации волос даже в условиях высокой или относительно высокой влажности. По меньшей мере, в некоторых вариантах использования в соответствии с описанием композиции могут быть быстро высушены, что позволяет сократить время сушки и/или укладки, а также дополнительно улучшить легкость укладки и фиксации завивки.
[00230] Кроме того, как описано в данном документе, композиции, приготовленные в соответствии с различными вариантами использования, могут предусматривать различную степень фиксации прически. В качестве примера - для того, чтобы получить остроконечную укладку очень коротких волос, может быть желательным высокий уровень фиксации прически. Или, чтобы получить гладкий вид или поддерживать завивку длинных волос или волос средней длины, может потребоваться легкий и средний уровень фиксации прически. Путем изменения веса компонентов композиции изобретения и/или путем изменения весовых соотношений латексных полимеров (а) друг к другу и/или весовых соотношений латексных полимеров (а) к силиконовым латексным полимерам, можно сформировать композиции, имеющие высокий уровень фиксации прически: от среднего до высокого уровня, среднего уровня или от легкого до среднего уровня.
[00231] Кроме того, волосы, уложенные или обработанные композициями в соответствии с описанием, могут, по меньшей мере, в некоторых примерных вариантах использования, быть гидрофобными и/или могут казаться менее вьющимися и/или могут быть менее склонны к ломке относительно волос, подвергнутых тем же условиям, но не уложенным или обработанным композициями в соответствии с описанием.
[00232] Композиции настоящего изобретения могут быть представлены во множестве галеновых форм, включая крем, жидкость, гель, крем-гель, лосьон, пену, сыворотку, пасту, полутвердые, твердые средства или порошок, и могут быть в виде мусса или спрея, и могут быть упакованы в виде аэрозоля.
[00233] По меньшей мере в некоторых вариантах использования пленка, образованная описанными здесь композициями, может быть прозрачной. В таких вариантах использования разделение фаз и резкое скопление латексных частиц сводятся к минимуму.
[00234] Кроме того, волосы, уложенные или обработанные композициями в соответствии с описанием, могут, по меньшей мере, в некоторых примерных вариантах использования, быть гидрофобными и/или могут казаться менее вьющимися и/или могут быть менее склонны к ломке относительно волос, подвергнутых тем же условиям, но не уложенным или обработанным композициями в соответствии с описанием.
[00235] Следует, однако, отметить, что композиции и пленки, а также волосы, к которым была применена композиция или пленка, в соответствии с описанием могут не иметь одного или нескольких свойств, указанных здесь, но предназначенных в рамках раскрытия.
[00236] Также раскрытые здесь способы укладки волос включают нанесение композиции в соответствии с раскрытием на волосы (влажные, сухие или полусухие) либо до, во время, либо после укладки волос. Также предусматривается один или несколько этапов обработки волос с помощью внешних раздражителей, таких как расчесывание или очищение, или прохождение пальцев через волосы, до, во время или после нанесения композиции на волосы.
[00237] Следует понимать, что как приведенное выше описание, гак и следующие примеры являются иллюстративными и пояснительными и не должны интерпретироваться как ограничивающие раскрытие. Кроме того, следует понимать, что различные признаки и/или характеристики различных вариантов использования здесь могут быть объединены друг с другом. Поэтому следует понимать, что в иллюстративные варианты использования могут быть внесены многочисленные модификации и могут быть разработаны другие устройства, не выходящие за рамки раскрытия. Другие варианты использования будут очевидны специалистам в данной области из рассмотрения раскрытия и практики различных иллюстративных вариантов использования, раскрытых в настоящем документе.
[00238] Следует понимать, что точные числовые значения, используемые в описании и формуле изобретения, содержат дополнительные варианты осуществления раскрытия и предназначены для включения любых диапазонов, которые могут быть сужены до любых двух конечных точек, раскрытых в представленных примерных диапазонах и значениях, а также конкретные конечные точки. Были предприняты усилия для обеспечения точности раскрытых здесь числовых значений. Однако любое измеренное числовое значение может по своей сути содержать определенные ошибки, возникающие в результате стандартного отклонения, обнаруженного в соответствующей методике измерения.
[00239] Следует понимать, что композиции в соответствии с различными вариантами использования изобретения образуют пленку или покрытие при нанесении на подложку. Однако различные свойства пленки, описанной здесь, предназначены для использования любой пленки, обеспечиваемой композициями в соответствии с описанием, независимо от того, прикреплена ли пленка или скреплена с подложкой или нет. Только в качестве примера, когда композиции наносят на подложку и образуется пленка, пленку можно впоследствии удалить, чтобы оценить свойства, такие как деформация и модуль Юнга.
Примеры
[00240] Следующие примеры предназначены для того, чтобы быть не ограничительными и пояснительными, при этом объем изобретения определяется формулой изобретения.
Процедуры
А. Порядок определения физических свойств пленок
[00241] Пленочное покрытие: пленку из латексного полимера(ов) получают путем пропускания 30 г водного раствора, содержащего 4 г латексного полимера(ов), в 100 мл PFA Петри (диаметр 100 мм × 15 мм) Высота) при комнатной температуре не менее 3 дней.
[00242] Измерение пленки: латексная пленка с известными размерами (длина, ширина, толщина) смонтирована на динамическом механическом анализе Q800 от ТА Instrument и протестирована в режиме управления DMA. Испытание на растяжение/деформацию проводят с использованием следующей процедуры:
Сила предварительного натяжения: 0,001 N
Изотермический: 25°С
Время выдержки: 0 мин.
Скорость нарастания силы: от 0,1 Н/мин до 18 Н
[00243] Испытание заканчивается, когда образец ломается, достигается 18 N силы или достигается максимальное смещение (25,5 мм).
[00244] Из кривой напряжений/деформаций модуль Юнга рассчитывается как наклон линейной части при примерно 0,01% деформации до примерно 1% деформации.
Сообщается также 0% деформации при напряжении 10 Па.
[00245] Высокий модуль Юнга представляет собой твердую пленку, низкий модуль Юнга представляет собой мягкую пленку. Высокий штамм представляет собой эластичную пленку, низкий штамм представляет собой хрупкую пленку.
[00246] В соответствии с настоящим изобретением путем связывания различных пленкообразующих и/или пленкообразующих латексных полимеров, выбранных из полиуретановых латексных полимеров и акриловых латексных полимеров с силиконовыми латексными полимерами при различных соотношениях, с различными механическими свойствами (т.е. жесткостью и гибкостью) Полученных пленок или покрытий, которые могут быть полезны для различных применений для укладки/формования волос и для получения различных косметических характеристик, таких как тип и уровень удержания волос или ощущение волос. Когда образуется результирующая пленка, пленка имеет модуль Юнга до 1 ГПа, а деформация при напряжении в 10 Па составляет менее 70%.
В. Процедура определения долговечности с использованием теста на удержание влаги с высокой влажностью (HHCR)
[00247] Уход за волосами
[00248] Обычный образец отбеленных волос (от IHIP, 14,5 см дл., около 0,5 г) обрабатывают растворами 3% массы активного материала из латексного полимера (акрилатного и/или полиуретанового и/или силиконового латексного полимера). Исходя из общей массы раствора (0,5 г раствора/г волос). Волосы расчесываются до тех пор, пока раствор не будет равномерно распределен по поверхности образца для волос. Обработанные волосы затем прокатывают на спиральный стержень (0,5 дюйма) и дают высохнуть при комнатной температуре в течение ночи.
Измерение удерживания завитка
[00249]
[00250] Скрученные волосы удаляют из стержня и помещают во влажную камеру при 95% относительной влажности, 25°С в течение 24 часов. Сохранение завивки рассчитывали по следующей формуле:
% Сохранение завитка = (Lo-Lt)*100
(Lo-Li)
Где: Lo = Исходная длина волос (полностью вытянутая длина волос)
Li = Начальная длина волос (длина волос до воздействия влажности)
Lt = длина волос после 24-часовой влажности
Пример 1. Физические свойства пленок из ассоциаций динилдиметикона/диметиконового сополимера (в Dow Corning HMW 2220, силиконовый латексный полимер) и пленкообразующего латексного полимера
[00251] Однородные пленки получали из сочетания неионного латекса Dow Corning HMW 2220 и различных латексных полимеров при различных массовых соотношениях полимеров. Физические свойства пленок приведены ниже.
[00252] DC HMW 2220, водная дисперсия, содержащая примерно 60 мас. % Сополимера дивинилдиметикона/диметикона и С12-С13-Pareth-3 и С12-С13-Pareth-23.
[00253] BAYCUSAN С1001, водная дисперсия, содержащая 32 +/- 2% массы Полиуретана-34
[00254] Дайтосол 5000 SJ, акрилаты/этилгексилакрилатный сополимер, около 50% массы твердых веществ/активного материала,
[00255] NEOREZ R-2202, полиуретан, около 35% массы твердых веществ/активного материала
[00256] LUVIFLEX SOFT, водная дисперсия, содержащая около 30% массы по весу акрилатного сополимера
Пример 2. Физические свойства пленок из ассоциаций полиметилсилоксановой смолы (в эмульсии смолы BLUESIL BP 9878, силиконовый латексный полимер) и пленкообразующего латексного полимера
[00257] Однородные пленки получают из ассоциации латексного полимера BLUESIL BP 9878 и различных латексных полимеров при различных полимерных весовых соотношениях. Их физические свойства показаны ниже.
Пример 3 Удерживание верха высокой влажности (см. Процедуру В выше)
[00258] Исследования с удержанием влаги с высокой влажностью на волосах, обработанных растворами, содержащими латекс-пленкообразующий полимер или силиконовый латексный полимер, или ассоциацией латексного полимера и силиконового латексного полимера, выполняли, как описано выше.
* Оценка мягкости:
- твердая обозначает сильную, гладкую пленку, но отсутствие кондиционирования на волосах; Нелипкое/нелипкое чувство
- мягче указывает на то, что на волосах нет пленки, а композиция кажется липкой или липкой на волосах
- мягче означает кондиционирование, более гладкое и мягкое ощущение на волосах; Нелипкое/нелипкое ощущение; Очень хорошее качество волос или ощущение на ощупь
[00259] Волосы, обработанные комбинацией силиконового латексного полимера и пленкообразующего латексного полимера, проявляли свойство высокой временной фиксации, даже в условиях высокой влажности, что указано высоким значением удерживания скручивания и в то же время хорошим условным состоянием, как указано по рейтингу мягкости «мягче». Напротив, в то время как волосы, обработанные только силиконовым латексным полимером, демонстрируют мягкость «мягче», он демонстрирует значительно более низкое значение удерживания завитка, что указывает на значительно меньшую удержание стилей во времени и при высокой влажности (примерно в 2 раза ниже). Кроме того, в то время как волосы, обработанные только латексным полимером, показали высокую удерживающую способность скручивания с течением времени и при высокой влажности, волосы были значительно менее кондиционированы, что указывалось по степени мягкости «твердой», т.е. волосы были твердыми/нет кондиционирование ощущалось на ощупь.
[00260] Следует понимать, что вышеизложенное описывает предпочтительные варианты осуществления изобретения и что в него могут быть внесены изменения без отклонения от сущности или объема изобретения, как изложено в формуле изобретения.